(57)【要約】      （修正有）【課題】注射の前に、有機溶媒の使用またはナノ粒子およびマイクロ粒子を形成することを必要とせず、薬物送達のために使用することができる特定のポリラクチドと薬物との混合物を含む、注射用に製剤化された薬学的調製物の提供。【解決手段】２０℃未満のガラス転移温度を有し、下記構造で示されるアルキル置換ポリラクチドと薬物との混合物を含む、注射用に製剤化された薬学的調製物。2014065722.tif 000055［式中、ｎは１〜１００であり、Ｘは水素または−Ｃ（Ｏ）−ＣＨ２−ＣＨ２−であり、ＹはＯＨ、アルコキシ、ベンジルオキシ、ＰＥＧおよび−Ｏ−（−ＣＨ２−ＣＨ２−）ｐ−ＣＨ３からなる群より選択され、ｐは１〜７００である。］【選択図】なし【特許請求の範囲】
【請求項１】
アルキル置換ポリラクチドが約20℃未満のTgを有し；溶媒が混合する工程において必要とされず；ポリラクチドが、構造：
2014065722.tif 000053
を有する化合物を化学反応に供する工程によって作製され、
式中、R1、R2、R3、およびR4が、非置換アルキル、アルケニル、H、およびアルキルアリールからなる群より各々独立して選択され、
R1、R2、R3、またはR4の少なくとも1つがHまたはCH3ではなく、
R1、R2、R3、またはR4の少なくとも1つがC2〜C20アルキル、C2〜C20アルケニル、またはC2〜C20アルキルを含むアルキルアリールである
アルキル置換ポリラクチドと薬物との混合物を含む薬学的調製物であって、注射用に製剤化される薬学的調整物。
【請求項２】
被験体への非経口的投与のために製剤化される、請求項1記載の薬学的調製物。
【請求項３】
アルキル置換ポリラクチドが構造：
2014065722.tif 000054
を有し、式中、nは1〜100であり；Xは水素または-C(O)-CH-CH2であり；Yは-OH、アルコキシ、ベンジルオキシ、PEG、および-O-(CH2-CH2-O)p-CH3からなる群より選択され；ならびにpは1〜700である、請求項1記載の薬学的調製物。
【請求項４】
nが1〜100である、請求項3記載の薬学的調製物。
【請求項５】
nが1〜75である、請求項4記載の薬学的調製物。
【請求項６】
nが1〜50である、請求項5記載の薬学的調製物。
【請求項７】
R1およびR3が水素であり、R2またはR4がC2〜C20アルキルである、請求項4記載の薬学的調製物。
【請求項８】
R2がC2〜C20アルキルであり、R4が水素または-CH3である、請求項7記載の薬学的調製物。
【請求項９】
R2およびR4が両方C2〜C20アルキルである、請求項7記載の薬学的調製物。
【請求項１０】
R1およびR3が水素であり、R2またはR4が-(CH2)m-CH3であり、mが0〜20である、請求項4記載の薬学的調製物。
【請求項１１】
mが0〜12である、請求項10記載の薬学的調製物。
【請求項１２】
mが0〜5である、請求項11記載の薬学的調製物。
【請求項１３】
R2およびR4が-(CH2)5-CH3および-CH3からなる群より選択される、請求項11記載の薬学的調製物。
【請求項１４】
アルキル置換ポリラクチドが、3-メチル-6-へキシル-1,4-ジオキサン-2,5-ジオンを使用して合成される、請求項3記載の薬学的調製物。
【請求項１５】
アルキル置換ポリラクチドが、3-6-ジへキシル-1,4-ジオキサン-2,5-ジオンを使用して合成される、請求項1記載の薬学的調製物。
【請求項１６】
アルキル置換ポリラクチドが、3-メチル-6-イソプロピル-1,4-ジオキサン-2,5-ジオン、3-メチル-6-ブチル-1,4-ジオキサン-2,5-ジオン、または3-ベンジル-6-メチル-1,4-ジオキサン-2,5-ジオンを使用して合成される、請求項3記載の薬学的調製物。
【請求項１７】
溶媒が混合工程のために使用されない、請求項1記載の薬学的調製物。
【請求項１８】
溶媒が混合工程のために使用される、請求項1記載の薬学的調製物。
【請求項１９】
溶媒が有機溶媒である、請求項1記載の薬学的調製物。
【請求項２０】
化学反応が開環重合（ROP）である、請求項1記載の薬学的調製物。
【請求項２１】
触媒がROPにおいて使用される、請求項20記載の薬学的調製物。
【請求項２２】
触媒が、2-エチルヘキサノアートスズ(II)（Sn(Oct)2）、トリフルオロメタンスルホナートスズ(II)(Sn(OTf)2)、または4-(ジメチルアミノ)ピリジン(DMAP)である、請求項21記載の薬学的調製物。
【請求項２３】
触媒が2-エチルヘキサノアートスズ(II)（Sn(Oct)2）である、請求項22記載の薬学的調製。
【請求項２４】
アルコール開始剤がROPにおいて使用される、請求項20に記載の薬学的調製物。
【請求項２５】
アルコール開始剤が、ベンジルアルコール、メトキシ-ポリ(エチレングリコール)（MPEG）、1,1,1-トリス(ヒドロキシメチル)エタン（TE）またはペンタエリスリトール（PE）である、請求項24記載の薬学的調製物。
【請求項２６】
アルコール開始剤がROPにおいて使用されない、請求項20記載の薬学的調製物。
【請求項２７】
ポリラクチドが、架橋化合物を用いてアクリル化（acrylated）または官能基化される、請求項20に記載の薬学的調製物。
【請求項２８】
化合物が、3-メチル-6-へキシル-1,4-ジオキサン-2,5-ジオン、3-6-ジヘキシル-1,4-ジオキサン-2,5-ジオン、3,6,6-トリメチル-1,4-ジオキサン-2,5-ジオン、3-メチル-6-イソプロピル-1,4-ジオキサン-2,5-ジオン、3-メチル-6-ブチル-1,4-ジオキサン-2,5-ジオン、または3-ベンジル-6-メチル-1,4-ジオキサン-2,5-ジオンである、請求項1記載の薬学的調製物。
【請求項２９】
化合物が3-メチル-6-へキシル-1,4-ジオキサン-2,5-ジオンである、請求項28記載の薬学的調製物。
【請求項３０】
化合物が3-6-ジへキシル-1,4-ジオキサン-2,5-ジオンである、請求項1記載の薬学的調製物。
【発明の詳細な説明】
【技術分野】
【０００１】
1. 発明の分野
本発明は、一般的に、薬剤学および薬物送達の分野に関する。より特定には、本発明は、有機溶媒の必要性なしで、薬物を送達するために使用されてもよいアルキル置換ポリラクチドに関する。
【０００２】
本願は、2005年4月22日に出願された米国仮出願シリアル番号第60/674,103号および2005年12月14日に出願された米国仮出願シリアル番号第60/750,141号の恩典を主張し、これらの全体の内容および開示は、権利を放棄することなく、参照により本明細書に具体的に組み入れられる。
【背景技術】
【０００３】
2. 関連技術の説明
生体適合性および生物分解性ポリラクチド／グリコリド（PLA/PLGA）は、縫合糸、移植片、コロイド状薬物送達系として、生物医学分野において最近30年間にわたって（Penning et al., 1993; Uhrich et al., 1999）、より最近では、組織修復および操作（Liu and Ma, 2004; Stock and Mayer, 2001）ならびに抗癌薬物送達（Mu and Feng, 2003; Jiang et al., 2005）においてもまた大きな注目を受けてきた。医学分野の次に、これらはまた、包装分野において広範に使用されている。生物分解可能な「緑のポリマー」として、これらは、現在使用されている商品ポリマーよりも好ましい（Drumright et al., 2000; Vink et al., 2003）。
【０００４】
異なる応用のためのすべての要件に適合する進歩した特性を有する十分に規定されたポリラクチドベースの物質の決定的な必要性が存在する。例えば、十分に確立された開環重合（ROP）プロセス（Dechy-Cabaret et al., 2004; Kricheldorf et al., 1995; Schwach et al., 1997; Degee et al., 1999; Ryner et al., 2001）によって合成されたPLA/PLGAホモポリマーおよびコポリマーは、ポリマーの分子量および化学組成とは独立した、40〜60℃のみの範囲に限定されたガラス転移温度（Tg）を有する（Jamshidi et al., 1988; Vert et al., 1984）。このことは、興味深い機械的特性と合わせて、これらのポリマーを、生物分解性移植片、骨折固定デバイス、生細胞のための足場のような医学的応用において適切にする。
【０００５】
しかし、これらのポリラクチドは、薬物送達目的のために顕著な制限を有する。薬物送達の目的のために、ポリラクチドは、有機溶媒とともに製剤化され、かつ溶液またはナノ粒子およびマイクロ粒子の型で投与される必要があり、ポリラクチドは、それ自体で注射することはできない。このように、有機溶媒の使用またはナノ粒子およびマイクロ粒子を形成することを必要としない、薬物送達のために使用することができるポリラクチドについての顕著な必要性が存在する。
【発明の概要】
【０００６】
発明の要旨
本発明は、注射の前に、有機溶媒の使用またはナノ粒子およびマイクロ粒子を形成することを必要としない、薬物送達のために使用することができるポリラクチドに関する組成物および方法を提供する。これらのポリラクチドは、例えば、溶媒の使用を伴うことなく、非経口的に被験体（例えば、ヒト患者）に薬物を投与するために使用されてもよい。
【０００７】
本発明の1つの局面は、アルキル置換ポリラクチドと薬物を混合する工程を含む薬学的調製物を調製する方法に関し、ここで、アルキル置換ポリラクチドは粘稠性であり；溶媒は該混合のために必要とされない。この薬学的調製物は注射可能であり得る。この薬学的調製物は、被験体への非経口的投与のために製剤化されてもよい。この被験体は、哺乳動物、例えば、ヒト、マウス、ラット、ヒツジ、ヤギ、ウマ、イヌ、ネコ、サル、ウシ、またはブタであり得る。
【０００８】
特定の態様において、アルキル置換ポリラクチドは構造：
2014065722.tif 000002
を有し、
式中、R1、R2、R3、およびR4は、非置換アルキル、H、アルケニルおよび非置換アルキルアリールからなる群より各々独立して選択され；nは1〜100であり；Xは水素、-C(O)-CH-CH2または任意の他の官能基もしくは架橋基であり；Yは-OH、アルコキシ、ベンジルオキシおよび-O-(CH2-CH2-O)p-CH3からなる群より選択され；ならびにpは1〜700である。特定の態様において、nは1〜100、より好ましくは、1〜75、より好ましくは1〜50、より好ましくは1〜25、より好ましくは1〜10である。特定の態様において、R1およびR3は水素であり、R2およびR4は低級アルキルである。例えば、R2およびR4は-(CH2)m-CH3であり得、mは0〜20である。特定の態様において、mは0〜12である。
【０００９】
アルキル置換ポリラクチドは、アルキルラクチド置換モノマー、例えば、3-メチル-6-へキシル-1,4-ジオキサン-2,5-ジオン、3-6-ジへキシル-1,4-ジオキサン-2,5-ジオン、3,6,6-トリメチル-1,4-ジオキサン-2,5-ジオン、3-メチル-6-イソプロピル-1,4-ジオキサン-2,5-ジオン、3-メチル-6-ブチル-1,4-ジオキサン-2,5-ジオン、3-ベンジル-6-メチル-1,4-ジオキサン-2,5-ジオンから合成されてもよい。特定の実施形態において、アルキル置換ポリラクチドは、ポリマー鎖の中のラクチド-反復単位上に1個、2個、3個、または4個の置換基を有する。特定の態様において、アルキル置換ポリラクチドは、ポリマー鎖の中のラクチド-反復単位上に1個、2個、3個、または4個の置換基を有する（すなわち、R1、R2、R3、およびR4の1個、2個、3個、またはすべてが-Hではない置換基である）。
【００１０】
溶媒は前記混合のために使用されなくてもよく、または溶媒は前記混合のために使用されてもよい。溶媒は有機溶媒であり得る。
【００１１】
特定の態様において、本発明のポリラクチドは、化合物を化学反応に供する工程によって製造され、ここで、この化合物は構造：
2014065722.tif 000003
を有し、
式中、R1、R2、R3、およびR4は、非置換アルキル、H、アルケニルおよび非置換アルキルアリールからなる群より各々独立して選択される。化学反応は開環重合（ROP）であり得る。有機触媒または無機触媒が該ROPにおいて使用されてもよい。有機触媒は、2-エチルヘキサノアートスズ(II)（Sn(Oct)2）、トリフルオロメタンスルホナートスズ(II)(Sn(OTf)2)、4-(ジメチルアミノ)ピリジン(DMAP)であり得る。特定の態様において、アルコール開始剤がROPにおいて使用される。このアルコール開始剤は、ベンジルアルコール、メトキシ-ポリ(エチレングリコール)（MPEG）、1,1,1-トリス(ヒドロキシメチル)エタン（TE）またはペンタエリスリトール（PE）、または任意の他の多重ヒドロキシ化合物であり得る。特定の態様において、アルコール開始剤は前記ROPにおいて使用されない。特定の態様において、ポリラクチドは、架橋基でアクリル化（acrylated）または官能基化される。
【００１２】
特定の態様において、この化合物は、3-メチル-6-へキシル-1,4-ジオキサン-2,5-ジオン、3-6-ジへキシル-1,4-ジオキサン-2,5-ジオン、3,6,6-トリメチル-1,4-ジオキサン-2,5-ジオン、3-メチル-6-イソプロピル-1,4-ジオキサン-2,5-ジオン、3-メチル-6-ブチル-1,4-ジオキサン-2,5-ジオンまたは3-ベンジル-6-メチル-1,4-ジオキサン-2,5-ジオンである。
【００１３】
本発明の別の局面は、非経口投与のために適切な組成物に関し、ここで、この組成物は、アルキル置換ポリラクチドを含み、このアルキル置換ポリラクチドは粘稠性であり、かつ構造：
2014065722.tif 000004
を有し、式中、R1、R2、R3、およびR4は、非置換アルキル、H、アルケニルおよび非置換アルキルアリールからなる群より各々独立して選択され；nは1〜100であり；Xは水素または-C(O)-CH-CH2または任意の他の官能基もしくは架橋基であり；Yは-OH、アルコキシ、ベンジルオキシまたは-O-(CH2-CH2-O)p-CH3からなる群より選択され；ならびにpは1〜700、より好ましくは1〜250である。特定の態様において、nは1〜100、より好ましくは、1〜75、より好ましくは1〜50である。特定の態様において、R1およびR3は水素であり、R2およびR4は低級アルキルである。例えば、R2およびR4は-(CH2)m-CH3であり、mは0〜20である。特定の態様において、mは0〜12である。
【００１４】
特定の態様において、アルキル置換ポリラクチドは、3-メチル-6-へキシル-1,4-ジオキサン-2,5-ジオン、3-6-ジへキシル-1,4-ジオキサン-2,5-ジオン、3,6,6-トリメチル-1,4-ジオキサン-2,5-ジオン、3-メチル-6-イソプロピル-1,4-ジオキサン-2,5-ジオン、3-メチル-6-ブチル-1,4-ジオキサン-2,5-ジオン、3-ベンジル-6-メチル-1,4-ジオキサン-2,5-ジオンを含むアルキル置換ラクチドモノマーから合成されてもよい。特定の態様において、アルキル置換ポリラクチドは、ポリマー鎖の中のラクチド-反復単位上に1個、2個、3個、または4個の置換基を有する（すなわち、R1、R2、R3、およびR4の1個、2個、3個、またはすべてが-Hではない置換基である）。
【００１５】
本発明の別の局面は、構造：
2014065722.tif 000005
を有する化合物に関し、
式中、Z2は-CH3および-CH2-O-Z5からなる群より選択され；Z1、Z3、Z4、およびZ5は、各々独立して、構造：
2014065722.tif 000006
を有し、
式中、R1、R2、R3、およびR4は、非置換アルキル、H、アルケニルおよび非置換アルキルアリールからなる群より各々独立して選択され；nは1〜100であり；Xは水素、-C(O)-CH-CH2または任意の他の官能基もしくは架橋基である。特定の態様において、nは1〜100、より好ましくは1〜75、より好ましくは1〜50である。特定の態様において、R1およびR3は水素であり、R2およびR4は低級アルキルである。特定の態様において、R2およびR4は-(CH2)m-CH3であり、mは0〜20である。特定の態様において、mは0〜12である。特定の態様において、Z2は-CH3であり；R1およびR3は水素であり；R2およびR4は-(CH2)m-CH3であり、mは0〜20であり；ならびにXは水素である。特定の態様において、Z2は-CH3であり；R1およびR3は水素であり；R2およびR4は-(CH2)m-CH3であり、mは0〜12であり；ならびにXは-C(O)-CH-CH2または任意の他の官能基もしくは架橋基である。特定の態様において、Z2は-CH2-O-Z5であり；R1およびR3は水素であり；R2およびR4は-(CH2)m-CH3であり、式中、m=0またはm=5であり；ならびにXは水素である。特定の態様において、Z2は-CH2-O-Z5であり；R1およびR3は水素であり；R2およびR4は-(CH2)m-CH3であり、ここでm=0またはm=5であり；ならびにXは-C(O)-CH-CH2または任意の他の官能基もしくは架橋基である。
【００１６】
本発明の別の局面は、構造：
2014065722.tif 000007
を有する化合物に関し、
式中、R1、R2、R3、およびR4は、非置換アルキル、H、アルケニルおよび非置換アルキルアリールからなる群より各々独立して選択され；nは1〜100であり；Xは水素、-C(O)-CH-CH2または任意の他の官能基もしくは架橋基であり、Yは-O-(CH2-CH2-O)p-CH3であり；pは1〜100である。特定の態様において、nは1〜100、より好ましくは1〜75、より好ましくは1〜50である。pは1〜700、より好ましくは1〜250であり得る。特定の態様において、R1およびR3は水素であり、R2およびR4は低級アルキルである。特定の態様において、R2およびR4は-(CH2)m-CH3であり、mは0〜20である。特定の態様において、mは0〜12である。
【００１７】
本発明の別の局面は、アルコール開始剤の存在下で化合物を開環重合（ROP）に供する工程によって作製されるポリラクチドに関し、ここで、この化合物は構造：
2014065722.tif 000008
を有し、
式中、R1、R2、R3、およびR4は、非置換アルキル、H、アルケニルおよび非置換アルキルアリールからなる群より各々独立して選択され；アルコール開始剤は、ベンジルアルコール、メトキシ-ポリ(エチレングリコール)（MPEG）、1,1,1-トリス(ヒドロキシメチル)エタン（TE）またはペンタエリスリトール（PE）または任意の他の多重ヒドロキシ化合物である。R1、R2、R3、およびR4は低級アルキルであり得る。有機触媒または無機触媒が前記ROP中で使用されてもよい。有機触媒は、2-エチルヘキサノアートスズ(II)（Sn(Oct)2）、トリフルオロメタンスルホナートスズ(II)(Sn(OTf)2)、および／または4-(ジメチルアミノ)ピリジン(DMAP)であり得る。特定の態様において、ポリラクチドは、架橋基でアクリル化または官能基化される。
【００１８】
本発明の別の局面は、アルコール開始剤の存在下で化合物を開環重合（ROP）に供する工程を含む、ポリラクチドを作製する方法に関し、
ここで、この化合物は構造：
2014065722.tif 000009
を有し、式中、R1、R2、R3、およびR4は、非置換アルキル、H、アルケニルおよび非置換アルキルアリールからなる群より各々独立して選択され；アルコール開始剤は、ベンジルアルコール、メトキシ-ポリ(エチレングリコール)（MPEG）、1,1,1-トリス(ヒドロキシメチル)エタン（TE）またはペンタエリスリトール（PE）または任意の他の多重ヒドロキシ化合物である。R1、R2、R3、およびR4は低級アルキルであり得る。有機触媒または無機触媒が前記ROP中で使用されてもよい。有機触媒は、2-エチルヘキサノアートスズ(II)（Sn(Oct)2）、トリフルオロメタンスルホナートスズ(II)(Sn(OTf)2)、および／または4-(ジメチルアミノ)ピリジン(DMAP)または任意の他の触媒であり得る。特定の態様において、ポリラクチドは、任意の他の架橋基でアクリル化または官能基化される。
【００１９】
本発明の別の局面は、本発明の薬学的組成物を被験体に投与する工程を含む治療方法に関する。この組成物は非経口的に投与され得る。この被験体は、哺乳動物、例えば、ヒト、マウス、ラット、ヒツジ、ヤギ、ウマ、イヌ、ネコ、サル、ウシ、またはブタであり得る。特定の態様において、この組成物は被験体に注射される。
【００２０】
本明細書で使用される場合、1つの（「a」または「an」）は1つまたは複数を意味し得る。特許請求の範囲において使用される際、「含む」という語とともに使用される場合、1つの（「a」または「an」）という語は、1つまたは1つ以上の複数を意味し得る。本明細書で使用される場合、「別の」は、少なくとも第2またはそれ以上を意味し得る。
【００２１】
本明細書において議論される任意の態様は、本発明の任意の方法または組成物に関連して実施することができ、およびその逆も同様であることが意図される。さらに、本発明の組成物は、本発明の方法を達成するために使用することができる。
【００２２】
本願全体を通して、「約」という用語は、デバイスについての固有の変動を含む一定の値を示すために使用され、本発明の方法は、研究の対象間に存在する値または変動を決定するために利用される。
【００２３】
特許請求の範囲における「または（もしくは、あるいは）」という用語の使用は、代替物をいうのみであること、または代替物が相互に排他的であることが明示的に示されない限りは、「および（ならびに）／または（もしくは、あるいは）」を意味するために使用される。
【００２４】
本明細書および特許請求の範囲において使用される場合、「含む」という語（ならびに「含み」および「含んで」などの含むの任意の型）、「有する」という語（ならびに「有し」および「有して」などの有するの任意の型）、「含有する」（ならびに「含有し」および「含有して」などの含有するの任意の型）、「包含する」（ならびに「包含し」および「包含して」などの包含するの任意の型）、は、包括的かつ両端を含み、追加的な列挙されていない成分または方法の工程を排除しない。
【００２５】
本発明の他の目的、特徴、および利点は、以下の詳細な説明から明らかになる。しかし、詳細な説明および特定の実施例は、本発明の特定の態様を示すが、例示のみの目的で与えられることが理解されるべきである。なぜなら、本発明の技術思想および範囲の中にある種々の変更およびバリエーションが、この詳細な説明から当業者に明らかになるからである。
【図面の簡単な説明】
【００２６】
以下の図面は本明細書の一部を形成し、本発明の特定の局面をさらに実証するために含まれる。本発明は、本明細書に提示される特定の態様の詳細な説明と組み合わせた、これらの図面の1つまたは複数への参照によってより良好に理解され得る。
【図１】45（■：実験；□：予測）および120（●：実験；○：予測）の標的DPを用いる、バルクで100℃におけるモノヘキシル置換ラクチドmHLAのROPについての転換に対する分子量である（[BnOH]/[Sn(Oct)2]=1）。
【図２】図2A-Bは、バルクまたはトルエン中で実施した、モノヘキシル置換ラクチド（図2A）およびD,L-ラクチド（図2B）のROPの制御である（[モノマー]/[BnOH]=標的DP、[BnOH]/[Sn(Oct)2]=1）。
【図３】分子量の逆数（Mn-1）の関数としてのPmHLAガラス転移温度（Tg）である。
【図４】重量平均分子量（Mw）の関数としての37℃（○）および25℃（●）におけるPmHLAゼロ剪断粘度（η0）である。
【図５】25℃における異なる分子量のPmHLAについての剪断速度曲線に対する粘度である。
【図６Ａ】図6Aは、リン酸緩衝液pH 7.4中37℃における、PmHLA（●）および4500g/molのPLA（○）の分子量減少および重量減少である［グラフ（a）については、ベンジルエステル末端PmHLA（●）はカルボキシ末端PmHLA（■）と比較した］。
【図６Ｂ】図6Bは、リン酸緩衝液pH 7.4中37℃における、PmHLA（●）および7500g/molのPLA（○）の分子量減少および重量減少である。
【図６Ｃ】図6Cは、リン酸緩衝液pH 7.4中37℃における、PmHLA（●）および9100g/molのPLA（○）の分子量減少および重量減少である。
【図７】リン酸緩衝液pH 7.4中60℃における、PmHLA（●）および7500g/molのPLA（○）の分子量減少および重量減少である。
【図８】リン酸緩衝液pH 7.4中37℃における、PmHLA（●）およびPLA（○）（10% w/w薬物ローディング）からのテトラサイクリン塩酸塩（TH）放出である。
【図９】MPEG-PmHLAコポリマーのDSCクロマトグラムである。
【図１０】図10A-Bは、MPEG-PLA3（○）、MPEG2-PmHLA3（●）およびMPEG2-PdiHLA3（■）のミセルについての、コポリマー濃度に対するナイルレッドの最大発光波長（図10A）および蛍光発光波長（図10B）のプロットである。
【図１１】MPEG2-PLA3（○）、MPEG2-PmHLA3（●）およびMPEG2-PdiHLA3（■）についてのグリセオフルビン導入量（mg/gポリマー）の関数としてのグリセオフルビン（mg/gポリマー）を用いるミセルのローディングである。
【発明を実施するための形態】
【００２７】
例示的な態様の説明
本発明は、注射の前に有機溶媒の使用またはナノ粒子およびマイクロ粒子を形成することを必要としない、薬物送達のために使用されてもよいポリラクチドに関する組成物および方法を提供する。これらのポリラクチドは、例えば、溶媒の使用を伴うことなく、非経口的に被験体（例えば、ヒト患者）に薬物を投与するために使用されてもよい。
【００２８】
化学的定義
「アルキル」基とは、本明細書で使用される場合、直鎖、分枝鎖、および環状のアルキル基を含む、飽和脂肪族炭化水素をいう。好ましくは、アルキル基は、1〜20個の炭素、より好ましくは1〜12個の炭素、より好ましくは1〜10個の炭素を有する。最も好ましくは、これは1〜12個の炭素の低級アルキルである。本発明のアルキル基は、好ましくは置換されない。例えば、-CH3、-CH(CH3)2およびnが1、2、3、4、5、6、7、8、9、10、11、12、13、14、15、16、17、18、19または20である-(CH2)nCH3が、本発明の特定の態様において使用されてもよい意図されるアルキル基である。
【００２９】
「アルケニル」基とは、本明細書で使用される場合、直鎖、分枝鎖、および環状のアルキル基を含む、不飽和脂肪族炭化水素をいう。好ましくは、アルケニル基は、1〜20個の炭素、より好ましくは1〜12個の炭素、より好ましくは1〜10個の炭素を有する。最も好ましくは、これは1〜12個の炭素の低級アルキルである。
【００３０】
「アリール」基とは、本明細書で使用される場合、共役パイ電子系を有する少なくとも1つの環を有する非置換芳香族基をいい、これには、炭素環アリール基、複素環アリール基、およびビアリール基が含まれる。特定の好ましい態様において、アリールは非置換フェニルである。
【００３１】
「アルキルアリール」基とは、本明細書で使用される場合、（上記のような）アリール基に共有結合された（上記のような）アルキル基をいう。好ましくは、アルキルは低級アルキルである。例えば、-(CH2)n(C6H5)がアルキルアリールとして意図され、ここでnは1〜20である。
【００３２】
「アルコキシ」基とは、「-O-アルキル」基をいい、ここで、「アルキル」は上記に定義されている。
【００３３】
「ベンジルオキシ」基は、本明細書で使用される場合、
2014065722.tif 000010
基をいう。
【００３４】
「粘稠性である」とは、本明細書でポリラクチドを説明するために使用される場合、44℃未満、より好ましくは36℃未満、より好ましくは35℃未満、より好ましくは34℃未満、より好ましくは33℃未満、より好ましくは32℃未満、より好ましくは31℃未満、より好ましくは30℃未満、より好ましくは29℃未満、より好ましくは28℃未満、より好ましくは27℃未満、より好ましくは26℃未満、より好ましくは25℃未満、より好ましくは24℃未満、より好ましくは23℃未満、より好ましくは22℃未満、より好ましくは21℃未満、より好ましくは20℃未満、より好ましくは19℃未満、より好ましくは18℃未満、より好ましくは17℃未満、より好ましくは16℃未満、より好ましくは15℃未満、より好ましくは14℃未満、より好ましくは13℃未満、より好ましくは12℃未満、より好ましくは11℃未満、より好ましくは10℃未満、より好ましくは9℃未満、より好ましくは8℃未満、より好ましくは7℃未満、より好ましくは6℃未満、より好ましくは5℃未満、より好ましくは4℃未満、より好ましくは3℃未満、より好ましくは2℃未満、より好ましくは1℃未満、より好ましくは0℃未満、より好ましくは-1℃未満、より好ましくは-2℃未満、より好ましくは-3℃未満、より好ましくは-4℃未満、より好ましくは-5℃未満、より好ましくは-6℃未満、より好ましくは-7℃未満、より好ましくは-8℃未満、より好ましくは-9℃未満、最も好ましくは-10℃未満のガラス転移温度（Tg）値を有するポリラクチドをいう。
【００３５】
ポリラクチド
ポリラクチドは当技術分野において公知である。例えば、米国特許第6,469,133号および同第6,126,919号は種々のポリラクチドを記載しており、これらはディスクレーマーなしでそれらの全体が参照により本明細書に組み入れられる。ポリラクチドは生分解性であり、このことはそれらの有用性を増強する。例えば、ポリラクチドは、被験体（すなわち、ヒト患者）の身体の中で、成分ヒドロキシカルボン酸誘導体（すなわち、乳酸）に分解され得、これは、数週間または数年間の期間にわたって形成する。ポリラクチドは、約2000Da〜約250,000Daの分子量を有し得る。これらの理由により、ポリラクチドは、分解可能な縫合糸、あらかじめ成型された移植物、および薬物送達のための化合物（例えば、持続放出マトリックス）のようなものを生成するために魅力的であり得る。
【００３６】
「アルキル置換ラクチド」は、本明細書で使用される場合、構造：
2014065722.tif 000011
を含む化合物または構造：
2014065722.tif 000012
を有する化合物をいい、
式中、R1、R2、R3、およびR4は、非置換アルキル、H、アルケニルおよび非置換アルキルアリールからなる群より各々独立して選択される。
【００３７】
「アルキル置換ラクチド」は、本明細書で使用される場合、化合物の構造：
2014065722.tif 000013
をいい、
式中、R1、R2、R3、およびR4は、アルキル（例えば、非置換アルキル）、H、アルケニルおよびアルキルアリール（例えば、非置換アルキルアリール）からなる群より各々独立して選択され；Xは水素、または代替として、Xが水素である-OXによって形成される-OH基上での化学反応による任意のさらなる官能基化の結果として生じ；Yは任意の開示剤アルコールから誘導され、またはYは-OH、アルコキシ、ベンジルオキシおよび-O-(CH2-CH2-O)p-CH3からなる群（croup）より選択され；pは1〜700、より好ましくは1〜250であり；nは1〜500またはそれ以上、より好ましくは1〜100、より好ましくは1〜50、より好ましくは1〜25の整数である。特定の態様において、nは1〜12、1〜6、1、2、3、4、5、6、7、8、9、または10である。
【００３８】
特定の態様において、R1およびR3は水素であり；R2およびR4は低級アルキルである。例えば、R2およびR4は-(CH2)m-CH3であり得、式中、mは0〜20、より好ましくは0〜15、より好ましくは0〜10、より好ましくはm=5またはm=5である。特定の態様において、mは0〜6、0、1、2、3、4、5、6、7、8、9、10、11、または12である。
【００３９】
特定の態様において、アルキル置換ポリラクチドは構造：
2014065722.tif 000014
を有してもよく、
式中、Z2は-CH3および-CH2-O-Z5からなる群より選択され；Z1、Z3、Z4、およびZ5は、各々独立して、構造：
2014065722.tif 000015
を有し、
式中、R1、R2、R3、およびR4は、アルキル（例えば、非置換アルキル）、H、アルケニルおよびアルキルアリール（例えば、非置換アルキルアリール）からなる群より各々独立して選択され；nは1〜100であり；Xは水素、-C(O)-CH-CH2または任意の他の官能基もしくは架橋基である。特定の態様において、nは1〜75、より好ましくは1〜50、より好ましくは1〜25である。特定の態様において、R1およびR3は水素であり、R2およびR4は低級アルキルである。特定の態様において、R2およびR4は-(CH2)m-CH3であり、mは0〜20である。特定の態様において、mは0〜20、より好ましくは0〜15、より好ましくは0〜10、より好ましくはm=0またはm=5である。特定の態様において、Z2は-CH3であり；R1およびR3は水素であり；R2およびR4は(CH2)m-CH3であり、mは0〜20であり；ならびにXは水素である。特定の態様において、Z2は-CH3であり；R1およびR3は水素であり；R2およびR4は(CH2)m-CH3であり、mは0〜20であり；ならびにXは-C(O)-CH-CH2または任意の他の官能基もしくは架橋基である。特定の態様において、Z2は-CH2-O-Z5であり；R1およびR3は水素であり；R2およびR4は(CH2)m-CH3であり、mは0〜20であり；ならびにXは水素である。特定の態様において、Z2は-CH2-O-Z5であり；R1およびR3は水素であり；R2およびR4は(CH2)m-CH3であり、mが0〜20であり；ならびにXは-C(O)-CH-CH2である。特定の態様において、mは0〜20、0〜16、0〜12、または0〜6であり得る。
【００４０】
特定の態様において、アルキル置換ポリラクチドは、構造：
2014065722.tif 000016
を有し得、
式中、R1、R2、R3、およびR4は、アルキル（例えば、非置換アルキル）、H、アルケニルおよびアルキルアリール（例えば、非置換アルキルアリール）からなる群より各々独立して選択され；nは1〜100であり；Xは水素または-C(O)-CH-CH2または任意の他の官能基もしくは架橋基であり；Yは-O-(CH2-CH2-O)p-CH3であり；pは1〜700、より好ましくは1〜250である。特定の態様において、nは1〜100、より好ましくは1〜75、より好ましくは1〜50、より好ましくは1〜25、1〜12または1〜6である。特定の態様において、R1およびR3は水素であり；R2およびR3は低級アルキルである。特定の態様において、R2およびR4は-(CH2)m-CH3であり、mは0〜20、より好ましくは0〜6である。特定の態様において、mは0〜6、0、1、2、3、4、5、6、7、8、9、10、11、12である。
【００４１】
本発明のアルキル置換ポリラクチドは、薬物（例えば、疎水性薬物または親水性薬物）を含んでもよく、本発明のアルキル置換ポリラクチドは、被験体（例えば、ヒト患者）に薬物を送達するために使用されてもよい。特定の態様において、本発明のアルキル置換ポリラクチドは、テトラサイクリンなどの疎水性薬物を被験体に送達するために使用される。
【００４２】
さらに、本発明のアルキル置換ポリラクチドは、薬物の薬物動態学を変化させるために使用されてもよい、例えば、特定の態様において、本発明の置換ポリラクチドは、薬物の分解を減少させるために使用されてもよい。特定の態様において、本発明の置換ポリラクチドは、薬物（例えば、薬物の活性型）を被験体により完全に（すなわち、PLAと比較して）放出させるために使用されてもよい。
【００４３】
A. ポリラクチドの合成
本発明の特定のポリラクチドは、以下の一般的合成パラダイムによって合成されてもよい。
2014065722.tif 000017
式中、R1、R2、R3、およびR4は、非置換アルキル（例えば、非置換アルキル）、H、アルケニルおよびアルキルアリール（例えば、非置換アルキルアリール）からなる群より各々独立して選択される。引き続く開環重合（ROP）は、例えば、2-エチルヘキサノアートスズ(II)（Sn(Oct)2）、トリフルオロメタンスルホナートスズ(II)(Sn(OTf)2)、4-(ジメチルアミノ)ピリジン(DMAP)、および／または別の有機触媒を使用して実施されてもよい。特定の態様において、Sn(Oct)2が触媒として使用される。
【００４４】
例えば、開環重合は、「標準」FDA認可（Food Drug Admin, 1975）金属有機触媒Sn(Oct)2、より反応性の「スズベースの」トリフルオロメタンスルホナートスズ(II)Sn(OTf)2（Moller et al., 2000; Moller et al., 2001）、および／または単に有機溶媒4-(ジメチルアミノ)ピリジンDMAP（Nederberg et al., 2001）を用いて実施されてもよい。環状エステルのROPについての「配位挿入」は十分に確立されており、これは例えば、Kowalski et al. (1998)、Kricheldorf et al., (2000)および他の研究者らにより、最も一般的に使用されるSn(Oct)2触媒について記載されている。この反応メカニズムにおいて、Sn(Oct)2は、その2-エチルヘキサノン酸リガンドの少なくとも1つを、開始剤アルコールと交換して、スズアルコキシド開始剤を形成する。これらの態様において、アルコールエステル末端基に導くモノマー開環後、スズアルコキシド活性中心を通して伝搬が進行する。このメカニズムはまた、特定の態様において、それぞれ、Sn(Oct)2、Sn(OTf)2、およびDMAPによって触媒されるアルキル置換モノマーの重合のために使用されるROPに応用することができる。アルコール開始剤としてのベンジルアルコール（BnOH）の使用は、H2/Pdを用いるベンジル末端基の脱保護による、より後でのさらなるポリマーの官能基化を可能にし得る。より立体障害があるモノマーがSn(Oct)2およびSn(OTf)2を用いて効率的に重合することができない特定の態様において、DMAP触媒の使用が首尾よく応用される可能性がある。分子量および狭い多分散性の良好な制御は、例えば、新たな官能基化ポリ(ラクチド)に導くモノアルキル置換モノマーのROPのために達成される可能性がある。
【００４５】
特定の態様において、アルコール開始剤がROPにおいて使用されてもよい。他の態様において、アルコール開始剤はROPにおいて使用されない。アルコール開始剤には、ベンジルアルコール、メトキシ-ポリ(エチレングリコール)（MPEG）、1,1,1-トリス(ヒドロキシメチル)エタン（TE）およびペンタエリスリトール（PE）が含まれる。本発明とともに使用されてもよい他のアルコール開始剤には、複数のヒドロキシル基を有する分子が含まれる。
【００４６】
特定の態様において、架橋化合物を用いる引き続くアクリル化工程または官能基化を実施してもよい。例えば、アクリル化は、ポリラクチドを過剰の塩化アクリロイルに供することによって実施してもよい。架橋は、任意の他の架橋剤によって達成してもよく、ここで、架橋剤は、分解可能であるか、または分解可能でない官能基を含む。
【００４７】
特定の態様において、ポリラクチドは、アルコール開始剤の存在下で、開環重合（ROP）に化合物を供する工程によって作製されてもよく、ここで、この化合物は構造：
2014065722.tif 000018
を有し、
式中、R1、R2、R3、およびR4は、非置換アルキル、H、アルケニルおよび非置換アルキルアリールからなる群より各々独立して選択され；アルコール開始剤は、ベンジルアルコール、メトキシ-ポリ(エチレングリコール)（MPEG）、1,1,1-トリス(ヒドロキシメチル)エタン（TE）、ペンタエリスリトール（PE）または複数のヒドロキシル基を有する化合物である。R1、R2、R3、およびR4は低級アルキルであってもよい。有機触媒が前記ROPにおいて使用されてもよい。有機触媒は、2-エチルヘキサノアートスズ(II)（Sn(Oct)2）、トリフルオロメタンスルホナートスズ(II)(Sn(OTf)2)、および／または4-(ジメチルアミノ)ピリジン(DMAP)であり得る。特定の態様において、ポリラクチドは、架橋化合物でアクリル化または官能基化される。
【００４８】
特定の態様において、この化合物は以下の構造のいずれかを有し得る：
2014065722.tif 000019
これらの化合物は、ポリマー鎖の中のラクチド反復単位上に1個、2個、3個、または4個の置換基を有するアルキル置換ポリラクチドを作製するために使用されてもよい（すなわち、R1、R2、R3、およびR4（上記のR、R'、R''およびR'''）のうちの1個、2個、3個またはすべてが水素ではない置換基である）。
【００４９】
B. 他の化合物と組み合わせたポリラクチドの使用
本発明のポリラクチドは、他のポリラクチド、ポリグリコリド、およびそれらのコポリマーと組み合わせて使用されてもよい。例えば、本発明のポリラクチドは、第2の化合物と混合または接触されてもよく、得られる組成物は薬物送達のために使用されてもよい。第2の化合物として、または本発明のポリラクチドと組み合わせて使用されてもよい化合物には以下が含まれる：ポリグリコリド（PLGA）、ポリ乳酸（PLA）、ポリカプロラクトン（PCL）、ポリエチレングリコール（PEG）、ポリジオキサノン（PDO）、ポリ(D,L-ラクチド-コ-グリコリド)、およびポリ(L-ラクチド-コ-グリコリド)、ポリ(ヒドロキシルアルカノエート)（PHA）、ならびに生分解性および生体適合性ポリマー。生体適合性ポリマーには以下が含まれる：ポリエステル、ポリエーテル、ポリ無水物、ポリアミン、ポリ(エチレンイミン)、ポリアミド、ポリエステルアミド、ポリオルトエステル、ポリジオキサノン、ポリアセタール、ポリケタール、ポリカーボネート、ポリホスホエステル、ポリブチレン、ポリテレフタレート、ポリオルトカーボネート、ポリホスファゼン、ポリウレタン、ポリテトラフルオロエチレン（PTFE）、ポリスクシネート、ポリ(リンゴ酸)、ポリ(アミノ酸)、ポリビニルピロリドン、ポリヒドロキシセルロース、ポリサッカリド、キチン、キトサン、ヒアルロン酸、ならびにこれらのコポリマー、ターポリマー、および混合物。特定の態様において、合成ポリマーおよび／または天然のポリマー（例えば、以下に列挙されるようなもの）が、第2の化合物として、または本発明のポリラクチドと組み合わせて使用されてもよい。
【００５０】
合成ポリマー
分解性
ポリ(グリコール)酸およびポリ(乳酸)
一般的に：ポリ(ヒドロキシアルカノエート)（PHA）ポリカプロ-、ブチロ-、バレロ-ラクトン
ポリオルトエステル
〃  無水物
〃  カーボネート
アルカン酸+ジアルコールからのポリエステル
ポリアミド
〃  イミド
〃  イミン
〃  イミノカーボネート
〃  エチレンイミン
ポリジオキサン
〃  ホスファゼン
〃  スルホン
合成脂質
非分解性
ポリアクリル酸
〃  メチルメタクリレート（PMMA）
〃  アクリルアミド
〃  アクリロニトリル／=シアノアクリレート
〃  官能基化メタクリル酸
〃  ウレタン
〃  オレフィン
〃  スチレン
〃  テレフタレート
〃  エチレン、プロピレン
〃  エーテル  ケトン
〃  ビニルクロライド
〃  フルオリド
〃  PTFE
シリコーン
ポリケイ酸（生体活性ガラス）
シロキサン（ポリジメチルシロキサン）
天然のポリマー
ポリ(アミノ酸)（天然のおよび非天然のポリβ-アミノエステル）
例えば：ポリ(アスパラギン酸)、-(グルタミン酸)、-(リジン)、-(ヒスチジン)
ポリ(ペプチド)およびタンパク質
ポリおよびオリゴ核酸
アルブミン
アルキン酸
セルロース／酢酸セルロース
キチン／キトサン
コラーゲン
フィブリン／フィブリノーゲン
ゼラチン
リグニン
ポリ(ヒアルロン酸)
〃  (ヒドロキシアルカノエート)
〃  イソプレノイド
〃  サッカリド
デンプンベースのポリマー
【００５１】
C. 可塑剤と組み合わせたポリラクチドの使用
特定の態様において、生じる組成物の物理的特性を変化させる（例えば、Tgを低下させる）ために、1種または複数の可塑剤と、アルキル置換ポリラクチドとを接触または混合することが所望され得る。アルキル置換ポリラクチドと組み合わせて使用されてもよい可塑剤にはすべてのFDA認可された可塑剤が含まれ、これらは例えば以下である：安息香酸ベンジル、酢酸セルロース、酢酸フタル酸セルロース、クロロブタノール、デキストリン、セバシン酸ジブチル、セバシン酸ジメチル、フタル酸アセチル、フタル酸ジエチル、フタル酸ジブチル、フタル酸ジプロピル、フタル酸ジメチル、フタル酸ジオクチル、メチルセルロース、エチルセルロース、ヒドロキシエチルセルロース、ヒドロキシプロピルセルロース、ヒドロキシプロピルメチルセルロース、ゼラチン、グリセリン、モノステアリン酸グリセリル、モノグリセリド、モノおよびジ-アセチル化モノグリセリド、グリセロール、マンニトール、ミネラルオイルおよびラノリンアルコール、ワセリンアルコールおよびラノリンアルコール、ヒマシ油、植物油、ココナッツ油、ポリエチレングリコール、ポリメタクリレートおよびそのコポリマー、ポリビニル-ピロリドン、プロピレンカーボネート、プロピレングリコール、ソルビトール、坐剤ベース、ジアセチン、トリアセチン、トリエタノールアミン、クエン酸のエステル、トリエチルクエン酸、アセチルトリエチルクエン酸、アセチルトリブチルクエン酸、トリエチルクエン酸、リン酸のエステル。
【００５２】
例えば、本発明の特定のアルキル置換ポリラクチド（例えば、高分子量を有するポリラクチド）は、ワックス状であり得るが、従って、注射可能ではない。しかし、これらのアルキル置換ポリラクチドは、通常のPLA／PLGAと比較して、非常に疎水的であることの非常に好ましい特性をなお保持する可能性があり、従って、多くの薬学的な応用のための利点を有する。アルキル置換ポリラクチドへの疎水性薬物取り込みの増加は、ポリラクチドの疎水性の増加に起因する。本発明の特定のアルキル置換ポリラクチド（例えば、高分子量を有するポリラクチド）は、薬物放出のより良好な制御を示し得る。従って、特定の態様において、注射可能でないアルキル置換ポリラクチドは、ポリラクチドと可塑剤を混合することによって注射可能にすることができる。
【００５３】
薬学的調製物
本発明の薬学的調製物は、薬学的に許容されるキャリアの中に溶解され、薬学的に許容されるキャリアの中に分散され、または薬学的に許容されるキャリアとして使用される、1種または複数のアルキル置換ポリラクチドまたはさらなる薬剤の有効量を含む。さらに、1種または複数のアルキル置換ポリラクチドは、薬学的に許容されるキャリアの中でさらなる薬剤と組み合わせて使用され、または薬学的に許容されるキャリアとして使用されてもよいことが認識される。
【００５４】
「薬学的または薬理学的に許容される」という語句は、例えば、適切な場合、ヒトなどの動物に投与されたときに、有害反応、アレルギー反応、または他の不都合な反応を生じない分子的実体および組成物をいう。少なくとも1種のアルキル置換ポリラクチドまたはさらなる活性成分を含む薬学的組成物の調製は、参照により本明細書に組み入れられるRemington's Pharmaceutical Sciences, 18th Ed. Mack Printing Company, 1990によって例示されるように、本開示に鑑みて当業者には公知である。さらに、動物（例えば、ヒト）投与については、調製物は、FDA局の生物学的標準によって必要とされるような、無菌性、発熱性、一般的安全性、および純度の標準に合致するべきであることが理解される。
【００５５】
本明細書で使用される場合、「薬学的に許容されるキャリア」には、当業者に公知であるように（例えば、参照により本明細書に組み入れられるRemington's Pharmaceutical Sciences, 18th Ed. Mack Printing Company, 1990, pp. 1289-1329を参照されたい）、任意のおよびすべての溶媒、分散媒体、コーティング、界面活性剤、抗酸化剤、保存料（例えば、抗菌剤、抗真菌剤）、等張剤、吸収遅延剤、塩、保存剤、薬物、薬物安定剤、ゲル、結合剤、賦形剤、崩壊剤、潤滑剤、甘味料、香料、色素、このような同様の物質およびその組み合わせが含まれる。任意の従来的なキャリアが活性成分と適合性でないような場合を除いては、薬学的組成物中でのその使用が意図される。
【００５６】
アルキル置換ポリラクチドは、それが固体、液体、またはエアロゾルの型で投与されるかに依存し、およびそれが注射のような投与の経路のために無菌的である必要があるか否かに依存して、異なる型のキャリアを含んでもよい。本発明は、静脈内に、皮内に、経皮的に、くも膜下腔内に、動脈内に、腹腔内に、鼻内に、膣内に、直腸内に、局所的に、筋肉内に、皮下に、粘膜に、経口的に、局所的に、局部的に、吸入（例えば、エアロゾル吸入）で、注射で、注入で、連続注入で、直接的に標的細胞を水浴させる局所的灌流で、カテーテルを介して、洗浄液を介して、クリーム中で、液体組成物（例えば、リポソーム）中で、または当業者に公知であるような他の方法または前述の任意の組み合わせ（例えば、参照により本明細書に組み入れられる、Remington's Pharmaceutical Sciences, 18th Ed. Mack Printing Company, 1990を参照されたい）によって投与することができる。
【００５７】
アルキル置換ポリラクチドは、遊離塩基、中性または塩の型で組成物に製剤化されてもよい。薬学的に許容される塩には、酸付加塩、例えば、タンパク質性組成物の遊離のアミノ基とともに形成されたもの、または例えば、塩酸塩もしくはリン酸塩などの無機酸とともに形成されるもの、または酢酸、シュウ酸、酒石酸もしくはマンデル酸のような有機酸が含まれる。遊離のカルボキシル基とともに形成される塩はまた、例えば、ナトリウム、カリウム、アンモニウム、カルシウムもしくは水酸化第二鉄のような無機塩基；またはイソプロピルアミン、トリメチルアミン、ヒスチジンもしくはプロカインのような有機塩基から誘導することができる。製剤化の際に、溶液は、投薬量製剤と適合性の様式で、かつ治療的に有効であるような量で投与される。製剤は、例えば、注射用溶液、もしくは肺への送達のためのエアロゾルなどの非経口投与のために製剤化され、または薬物放出カプセルなどのような消化器投与（alimentary administration）のために製剤化される種々の剤形で容易に投与される。
【００５８】
さらに、本発明に従って、投与のために適切な本発明の組成物は、不活性希釈剤を伴って、または伴わずに、薬学的に許容されるキャリアの中で提供される。このキャリアは吸収可能であるべきであり、液体、半固体、すなわち、ペースト、または固体キャリアを含む。任意の従来的な媒体、薬剤、希釈剤、またはキャリアが、レシピエントまたはそこに含まれる組成物の治療的有効性に対して有害であるような場合を除いて、本発明の方法を実施する際における使用のために、投与可能な組成物においてそれを使用する事は適切である。キャリアまたは希釈剤の例には、脂肪、油、水、生理食塩水溶液、脂質、リポソーム、樹脂、結合剤、充填剤など、またはその組み合わせが含まれる。この組成物はまた、1つまたは複数の成分の酸化を遅延させるために種々の抗酸化剤を含んでもよい。加えて、微生物の作用の妨害は、パラベン（例えば、メチルパラベン、プロピルパラベン）、クロロブタノール、フェノール、ソルビン酸、チメロサール、またはその組み合わせを含むがこれに限定されない、種々の抗菌剤および抗真菌剤のような保存剤によってもたらすことができる。
【００５９】
本発明に従って、この組成物は、任意の便利かつ実用的な様式で、すなわち、溶液、懸濁液、乳化、混合、カプセル化、吸収などによって、キャリアと合わせられる。このような手順は当業者には日常的である。
【００６０】
本発明の特定の態様において、この組成物は、半固体または固体のキャリアとともに徹底的に合わされるかまたは混合される。この混合は、粉砕などの任意の便利な様式で実行することができる。安定剤もまた、治療活性の損失、すなわち、胃の中での変性から組成物を保護するために、混合工程において加えることができる。組成物中での使用のための安定剤の例には、緩衝剤、グリシン、およびリジンなどのアミノ酸、デキストロース、マンノース、ガラクトース、フルクトース、ラクトース、スクロース、マルトース、ソルビトール、マンニトールなどのような糖質が含まれる。
【００６１】
さらなる態様において、本発明は、アルキル置換ポリラクチド、1種または複数の脂質、および水性溶媒を含む薬学的脂質媒体組成物の使用に関連し得る。本明細書で使用される場合、「脂質」という用語は、特徴的に水に不溶性であり、かつ有機溶媒で抽出可能な任意の広範な物質を含むことが定義される。この広範なクラスの化合物は当業者に公知であり、「脂質」という用語が本明細書で使用される場合には、これは任意の特定の構造に限定されない。例としては、長鎖脂肪族炭化水素およびそれらの誘導体を含む化合物が含まれる。脂質は、天然に存在するものまたは合成のもの（すなわち、人によって設計または製造されたもの）であり得る。しかし、脂質は、通常は、生物学的物質である。生物学的脂質は当技術分野において周知であり、これには例えば以下が含まれる：中性脂肪、リン脂質、ホスホグリセリド、ステロイド、テルペン、リゾ脂質、スフィンゴ糖脂質、糖脂質、スルファチド、エーテルおよびエステル結合脂肪酸を有する脂質ならびに重合可能脂質、ならびにこれらの組み合わせ。当然ながら、当業者によって脂質として理解される、本明細書に具体的に記載されるもの以外の化合物もまた、本発明の組成物および方法によって含まれる。
【００６２】
当業者は、脂質媒体中に組成物を分散させるために利用することができる一連の技術に精通している。例えば、アルキル置換ポリラクチドは、当業者に公知である任意の手段によって、脂質を含む溶液中に分散され、脂質とともに溶解され、脂質とともに乳化され、脂質とともに混合され、脂質と合わされ、脂質に共有結合され、脂質の中に懸濁物として含まれ、ミセルもしくはリポソームとともに含まれもしくは複合体化され、またはさもなくば脂質もしくは脂質構造に付随されてもよい。この分散液は、リポソームの形成を生じてもよいし、または生じなくてもよい。
【００６３】
動物患者に投与される本発明の組成物の実際の投薬量は、体重、状態の重篤度、治療される疾患の型、以前のまたは同時的な治療的介入、患者の特発性疾患、および投与の経路などの身体的および生理学的な要因によって決定することができる。投薬量および投与の経路に依存して、好ましい投薬量および／または有効量の投与の数は、被験体の応答に従って変化する可能性がある。投与の責任がある実務者は、任意の事象において、組成物中の活性成分の濃度および個々の被験体についての適切な用量を決定する。
【００６４】
特定の態様において、薬学的組成物は、例えば、活性化合物の少なくとも約0.1%を含み得る。他の態様において、活性化合物は、単位重量の約2%〜約75%の間、または約25%〜約60%の間、および例えば、その中で導き出せる任意の範囲を含み得る。当然ながら、各々の治療的に有用な組成物の中での活性化合物の量は、適切な投薬量が化合物の任意の所定の単位用量で得られるような方法で調製されてもよい。溶解度、生物学的利用能、生物学的半減期、投与の経路、製品の半減期、ならびに他の薬理学的な考慮すべき事項などの要因は、このような薬学的製剤を調製する分野の当業者によって意図され、このようなものとして、種々の投薬量および治療レジメンが所望され得る。
【００６５】
他の非限定的な例において、用量はまた、以下を含み得る：投与あたり、約1マイクログラム／kg／体重から、約5マイクログラム／kg／体重、約10マイクログラム／kg／体重、約50マイクログラム／kg／体重、約100マイクログラム／kg／体重、約200マイクログラム／kg／体重、約350マイクログラム／kg／体重、約500マイクログラム／kg／体重、約1ミリグラム／kg／体重、約5ミリグラム／kg／体重、約10ミリグラム／kg／体重、約50ミリグラム／kg／体重、約100ミリグラム／kg／体重、約200ミリグラム／kg／体重、約350ミリグラム／kg／体重、約500ミリグラム／kg／体重、約1000mg／kg／体重またはそれ以上まで、およびその中で導き出せる任意の範囲。本明細書に列挙される数値から導き出せる範囲の非限定的な例において、約5mg／kg／体重〜約100mg／kg／体重、約5マイクログラム／kg／体重〜約500ミリグラム／kg／体重などの範囲が、上記の数値に基づいて投与することができる。
【００６６】
A. 消化器組成物および製剤
本発明の好ましい態様において、アルキル置換ポリラクチドは、消化器系路を経由して投与されるように製剤化される。消化器系路には、組成物が消化管と直接的に接触しているすべての可能な投与の経路が含まれる。具体的には、本明細書に開示される薬学的組成物は、経口的、口腔的、直腸的、または舌下的に投与されてもよい。このようなものとして、これらの組成物は、不活性希釈剤または吸収可能な可食性キャリアとともに製剤化されてもよく、または、これらはハードもしくはソフトなシェルゼラチンカプセルの中に封入されてもよく、またはこれらは錠剤に圧縮されてもよく、またはこれらは食事の食品とともに直接的に取り込まれてもよい。
【００６７】
特定の態様において、活性化合物は、賦形剤とともに取り込まれ、摂取可能な錠剤、口腔錠、トローチ、カプセル、エリキシル、懸濁液、シロップ、ウェハースなどの型で使用されてもよい（Mathiowitz et al., 1997; Hwang et al., 1998; 米国特許第5,641,515号; 同第5,580,579号および同第5,792,451号、各々その全体が参照により本明細書に具体的に組み入れられる）。錠剤、トローチ、丸薬、カプセルなどはまた以下を含んでもよい：例えば、トラガカントガム、アカシア、コーンスターチ、ゼラチンまたはその組み合わせなどの結合剤；例えば、リン酸二カルシウム、マンニトール、ラクトース、デンプン、ステアリン酸マグネシウム、サッカリンナトリウム、セルロース、炭酸マグネシウムまたはその組み合わせなどの賦形剤；例えば、コーンスターチ、ポテトスターチ、アルギン酸またはその組み合わせなどの崩壊剤；例えば、ステアリン酸マグネシウムなどの潤滑剤；例えば、スクロース、ラクトース、サッカリンまたはその組み合わせなどの甘味料；例えば、ウィンターグリーンのペパーミントオイル、チェリー香料、オレンジ香料などの香料など。単位剤形がカプセルである場合、これは、上記の型の物質に加えて、液体キャリアを含み得る。種々の他の物質は、コーティングとして、または単位剤形の物理型を別のように修飾するために存在してもよい。例えば、錠剤、丸薬、またはカプセルは、セラック、糖、または両方でコーティングされてもよい。剤形がカプセルである場合、これは、上記の型の物質に加えて、液体キャリアなどのキャリアを含み得る。ゼラチンカプセル、錠剤、または丸薬は、腸溶コートされてもよい。腸溶コーティングは、pHが酸性である胃または上部腸の中での組成物の変性を妨害する。例えば、米国特許第5,629,001号を参照されたい。小腸に到達する際に、その中での塩基性pHはコーティングを溶解し、特定化された細胞、例えば、上皮腸細胞およびパイアー斑M細胞によって、組成物が放出および吸収されることを可能にする。エリキシルのシロップは、活性化合物、甘味料としてのスクロース、保存料としてのメチルパラベンおよびプロピルパラベン、色素、ならびにチェリー香料またはオレンジ香料などの香料を含んでもよい。当然、任意の剤形を調製する際に使用される任意の材料は、利用される量において薬学的に純粋であり、かつ実質的に非毒性であるべきである。加えて、活性化合物は、持続放出調製物および製剤に取り込まれてもよい。
【００６８】
経口投与のために、本発明の組成物は、代替的に、マウスウォッシュ、歯磨剤、口腔錠剤、経口スプレー、または舌下経口-投与製剤の型で、1種または複数の賦形剤とともに取り込まれてもよい。例えば、ホウ酸ナトリウム溶液（ドーベル溶液）などの適切な溶媒中で必要量で活性成分を取り込むマウスウォッシュが調製されてもよい。または、活性成分は、ホウ酸ナトリウム、グリセリンおよび炭酸水素カリウムを含むものなどの経口溶液に取り込まれ、または歯磨剤の中に分散され、または水、結合剤、研磨剤、香料、発泡剤、および保湿剤を含んでもよい組成物に治療有効量で加えられてもよい。または、組成物は、舌下に配置されまたはさもなくば口の中で溶解されてもよい、錠剤または溶液の型に作られてもよい。
【００６９】
消化器投与の他の様式のために適切であるさらなる製剤には坐剤が含まれる。坐剤は、直腸への挿入のための、通常は薬用の、種々の重量および形状の固形剤形である。挿入後、坐剤は、腔の体液中で、軟化し、融解し、または溶解する。一般的に、坐剤のための伝統的なキャリアには、例えば、ポリアルキレングリコール、トリグリセリドまたはその組み合わせが含まれ得る。特定の態様において、坐剤は、例えば、約0.5%〜約10%、および好ましくは約1%〜約2%の範囲で活性成分を含む混合物から形成されてもよい。
【００７０】
B. 非経口組成物および製剤
さらなる態様において、アルキル置換ポリラクチドは、非経口経路を経由して投与されてもよい。本明細書で使用される場合、「非経口」という用語は、消化管をバイパスする経路を含む。具体的には、本明細書に開示される薬学的組成物は、例えば、静脈内、皮内、動脈内、くも膜下腔内、皮下、または腹腔内に投与されてもよいがこれらに限定されない。米国特許第6,753,514号、同第6,613,308号、同第 5,466,468号、同第5,543,158号; 同第5,641,515号; および同第5,399,363号（各々その全体が参照により本明細書に具体的に組み入れられる）。
【００７１】
遊離の塩基または薬理学的に許容される塩としての活性化合物の溶液は、ヒドロキシプロピルセルロースなどの界面活性剤とともに適切に混合されて水中で調製されてもよい。分散液はまた、グリセロール、液体ポリエチレングリコール、およびその混合物中で、ならびに油中で調製されてもよい。保存および使用の通常の条件下では、これらの調製物は、微生物の増殖を妨害するための保存剤を含む。注射用使用のために適切な薬学的剤形には、滅菌水溶液または分散液、および滅菌注射用溶液または分散液の即時調製のための滅菌粉末が含まれる（米国特許第5,466,468号、その全体が参照により本明細書に具体的に組み入れられる）。すべての場合において、剤形は滅菌されなければならず、かつ容易な注射可能性が存在する程度まで流動性でなければならない。これは、製造および保存の条件下で安定でなければならず、かつ細菌および真菌などの微生物の夾雑作用に対して保存されなければならない。キャリアは、例えば、水、エタノール、ポリオール（すなわち、グリセロール、プロピレングリコール、および液体ポリエチレングリコールなど）、適切なその混合物、および／または植物油を含む溶媒または分散媒体であり得る。適切な流動性は、例えば、レシチンなどのコーティングの使用によって、分散液の場合においては必要とされる特定のサイズの維持によって、および界面活性剤の使用によって維持されてもよい。微生物の作用の妨害は、種々の抗菌剤および抗真菌剤、例えば、パラベン、クロロブタノール、フェノール、ソルビン酸、チメロサールなどによってもたらすことができる。多くの場合において、等張剤、例えば、糖または塩化ナトリウムを含めることが好ましい。注射可能な組成物の吸収の延長は、組成物中での吸収を遅延させる薬剤、例えば、モノステアリン酸アルミニウムおよびゼラチンの使用によってもたらすことができる。
【００７２】
水性溶液中での非経口投与のために、例えば、溶液は、必要な場合、適切に緩衝化されるべきであり、液体希釈剤は、最初に、十分な生理食塩水またはグルコースを用いて等張性にされるべきである。これらの特定の水溶液は、静脈内、筋肉内、皮下、および腹腔内の投与のためにとりわけ適切である。これに関連して、利用することができる滅菌水性媒体は、本開示に鑑みて当業者に公知である。例えば、1回の投薬量は、1mlの等張性NaCl溶液中に溶解され、かつ1000mlの皮下注入液に加えられるかまたは注入の提案部位に注射されるかのいずれかであってもよい（例えば、「Remington's Pharmaceutical Sciences」15th Edition, 1035-1038および1570-1580頁を参照されたい）。投薬量のある程度の変動は、治療される被験体の状態に依存して存在する必要がある。投与の責任がある者は、任意の事象において、個々の被験体についての適切な用量を決定する。さらに、ヒト投与のために、調製物は、FDA局の生物学的標準によって必要とされるような、無菌性、発熱性、一般的安全性、および純度の標準に合致するべきである。
【００７３】
滅菌注射溶液は、適切な溶媒中で必要とされる量の活性化合物を上記に列挙された種々の他の成分とともに取り込むこと、必要に応じて、その後の濾過滅菌によって、調製される。一般的に、分散液は、種々の滅菌した活性成分を、基本分散媒体および上記に列挙されるものからの他の必要とされる成分を含む滅菌媒体に取り込むことによって調製される。滅菌注射溶液の調製のための滅菌粉末の場合において、好ましい調製の方法は、以前に濾過滅菌したその溶液から活性成分プラス任意のさらなる所望の成分の粉末を生じる、真空乾燥および凍結乾燥の技術である。粉末化組成物は、安定化剤を伴ってまたは伴わずに、例えば、水または生理食塩水溶液などの液体キャリアと合わせられる。
【００７４】
C. その他の薬学的組成物および製剤
本発明の他の好ましい態様において、活性化合物アルキル置換ポリラクチドは、種々のその他の経路、例えば、局所的（すなわち、経皮的）投与、粘膜投与（鼻内、膣など）および／または吸入を経由する投与のために製剤化されてもよい。
【００７５】
局所的投与のための薬学的組成物は、軟膏、ペースト、クリームまたは粉末などの薬用適用のために製剤化された活性化合物を含んでもよい。軟膏は、局所的適用のために、油性、吸着性、エマルジョンおよび水溶性ベースの組成物をすべて含むのに対して、クリームおよびローションは、エマルジョンベースのみを含む組成物である。局所投与された医薬は、皮膚を通しての活性薬剤の吸収を容易にするための浸透促進剤を含んでもよい。適切な浸透促進剤には、グリセリン、アルコール、アルキルメチルスルホキシド、ピロリドンおよびルアロカプラム（luarocapram）が含まれる。局所的適用のための組成物のために可能な基剤には、ポリエチレングリコール、ラノリン、コールドクリームおよびワセリン、ならびに任意の他の適切な吸収性、エマルジョン、または水溶性の軟膏ベースが含まれる。局所的調製物はまた、必要に応じて、活性成分を保存するため、および均質な混合液を提供するために、乳化剤、ゲル化剤、および抗微生物保存剤を含み得る。本発明の経皮的投与はまた、「パッチ」の使用を含んでもよい。例えば、このパッチは、所定の速度でかつ固定した時間の期間にわたって連続的な様式で、1種または複数の活性物質を供給してもよい。
【００７６】
特定の態様において、本発明の薬学的組成物は、点眼薬、鼻内スプレー、吸入、および／または他のエアロゾル送達媒体によって送達されてもよい。鼻エアロゾルスプレーを介して肺に直接的に組成物を送達するための方法は、例えば、米国特許第5,756,353号および同第5,804,212号（各々その全体が参照により本明細書に具体的に組み入れられる）において記載されている。同様に、鼻内微粒子樹脂（Takenaga et al., 1998）およびリゾホスファチジル-グリセロール化合物（米国特許第5,725,871号、その全体が参照により本明細書に具体的に組み入れられる）を使用する薬物の送達もまた、薬学分野において周知である。同様に、ポリテトラフルオロエチレン支持体マトリックスの型である経粘膜薬物送達は、米国特許第5,780,045号（その全体が参照により本明細書に具体的に組み入れられる）において記載されている。
【００７７】
エアロゾルという用語は、液化または加圧ガス噴霧剤中に分散された、液体粒子の微細に分割された固形物のコロイド系をいう。吸入のための本発明の典型的なエアロゾルは、液体噴霧剤中の活性成分の懸濁液、または液体噴霧剤および適切な溶媒の混合物からなる。適切な噴霧剤には、炭化水素および炭化水素エーテルが含まれる。適切な容器は、噴霧剤の圧力要件に従って変化する。エアロゾルの投与は、被験体の年齢、体重、ならびに徴候の重篤度および応答に従って変化する。
【実施例】
【００７８】
実施例
以下の実施例は、本発明の好ましい態様を実証するために含められる。以下に続く実施例において開示される技術は、本発明者らによって発見された技術が本発明の実施において十分に機能することを表し、従って、その実施のために好ましい様式を構成すると見なすことができることが当業者によって認識されるはずである。しかし、当業者は、本開示に鑑みて、開示される特定の態様において多くの変更を行うことができ、本発明の技術思想および範囲から逸脱することなく、同様のまたは類似の結果をなお得ることができることを認識するはずである。
【００７９】
実施例1
新規なアルキル置換ラクチドの合成および開環重合
生体適合性および生物分解性のポリ(ラクチド)材料は、例えば、縫合糸および移植片、または薬物送達系として、最初に生物医学分野において最近30年間にわたって大きな関心を受けてきた（Penning et al., 1993; Uhrich et al., 1999）。これらはまた、環境に優しいパッケージング材料として報告および使用され（Drumright et al., 2000）、発泡剤、アパレル、カーペット、またはマットレスまで広範な領域において商業的に応用されている（Vink et al., 2003）。再生可能な資源から合成されるラクチドモノマーに基づいて、および新たな工業スケール技術によって可能にされたポリマーコストの減少のおかげで、生物分解性ポリ(ラクチド)は、他の合成ポリマーに対して大きな利点を有する。
【００８０】
ポリマーの物理化学的特性（疎水性／親水性、分解性、Tgなど）を調節する能力は、それらの特定の応用に適合させる材料を得るための鍵となる点である。この状況において、新規な制御された重合可能なアルキル置換ラクチド（メチルリガンドの少なくとも1つが他のアルキル置換基によって置換されているラクチドをいう）は、これらを新規なホモポリマーとして、または新規なコポリマーとして、ラクチドおよびグリコリドと一緒に使用することによって、種々の医学的応用のための材料特性を仕立てるための興味深いアプローチであり得る。ラクチドの開環重合（ROP）は文献に広範に記載されているが（Kricheldorf et al., 1995; Hyon et al., 1997; Schwach et al., 1997; Degee et al., 1999; Ryner et al., 2001; Shirahama et al., 2002; Myers et al., 2002; Ouchi et al., 2002; Storey et al., 2002; Finne et al., 2003; Mullen et al., 2003; Mullen et al., 2003; McGuinness et al., 2003）、脂肪族誘導体の合成およびROPはほとんど研究されていない（Lou et al., 2003）。最近になってやっと、Baker et al.が、対称ジベンジル-置換ラクチド3,6-ジ(フェニルメチル)-1,4-ジオキサン-2,5-ジオン（以下に示す6'）の重合を報告した。触媒として2-エチルヘキサノアートスズ(II)（Sn(Oct)2）を用いて50〜100℃にて溶液中で実行された重合は、一週間の反応時間後でさえ、比較的低い転換（<70%）をもたらしたのに対して、180℃における溶融重合は、2時間以内に90%転換を可能にした。それにも関わらず、この後者の場合においては、トランスエステル化およびエピマー化の副反応が、長い重合時間後に観察された（Simmons and Baker, 2001）。このグループはまた、3,6-ジエチル-1,4-ジオキサン-2,5-ジオン、3,6-ジイソブチル-1,4-ジオキサン-2,5-ジオンおよび3,6-ジヘキシル-1,4-ジオキサン-2,5-ジオン（5'）などの新規な他の対称置換ラクチドの合成を報告した（Yin and Baker, 1999）。アルコール開始剤を伴う、または伴わない、比較的高温における（130〜180℃）、いくつかのスズベースの触媒の存在下でのこれらのモノマーの開環重合は、高い多分散性（>1.7）を示すポリマーに導いた。置換ラクチド合成は、2つの異なる方法によって、対応するα-ヒドロキシ酸（Deane and Hammond, 1960）によって、またはSchollkopf et al. (1979)によって以前に報告された2-ハロアルカノイルハロゲン化物を用いるα-ヒドロキシ酸の2段階合成によってのいずれかで実現した。Baker and Smith (2002)は、金属有機触媒を用いるROPを記載している。
【００８１】
合成した置換ラクチドの構造を以下に示す；1：D,L-ラクチド、2：3,6,6-トリメチル-1,4-ジオキサン-2,5-ジオン（ジメチル置換ラクチドと呼ばれる）、3：3-メチル-6-イソプロピル-1,4-ジオキサン-2,5-ジオン（イソプロピル置換ラクチド）、4：3-メチル-6-ブチル-1,4-ジオキサン-2,5-ジオン（ブチル置換ラクチド）、5：3-メチル-6-へキシル-1,4-ジオキサン-2,5-ジオン（へキシル置換ラクチド）、5'：3,6-ジヘキシル-1,4-ジオキサン-2,5-ジオン（対称ジヘキシル置換ラクチド）、6：3-メチル-6-フェニルメチル-1,4-ジオキサン-2,5-ジオン（ベンジル置換ラクチド）、6'：3,6-ジフェニルメチル-1,4-ジオキサン-2,5-ジオン（対称ジベンジル置換ラクチド）。
2014065722.tif 000020
【００８２】
上記に引用したROP方法の焦点は、本発明のアプローチ（すなわち、所望の粘性ポリラクチド）と反対である（すなわち、その逆である）、高融点を用いてポリマーを合成することに注目することは重要である。さらに、Baker and Smith (2002)は、金属有機触媒の使用を単に意図するように見える；対照的に、本発明は有機触媒を単に使用することができる。
【００８３】
彼らのここでの焦点は、対称ジアルキル置換ラクチドの合成および重合に対してであるが、本特許は、可能な非官能基モノアルキル置換ラクチドの重合の可能性もまた含む。「制御された特性を有するポリ(ラクチド)ベースの新規な物質」の合成を強調して、本発明者らは、ここで、モノ-イソプロピル（3）、-ブチル（4）、-へキシル（5）および-ベンジル（6）-置換ラクチド、ジメチル置換ラクチド（2）、および対称ジヘキシル-置換ラクチド（5'）（以下に示す）の合成およびROP、ならびに「標準」FDA-認可（Food Drug Admin, 1975）金属有機触媒Sn(Oct)2、より反応性である「スズベースの」トリフルオロメタンスルホナートスズ(II)Sn(OTf)2（Moller et al., 2000; Moller et al., 2001）、および単なる有機触媒4-(ジメチルアミノ)ピリジンDMAP（Nederberg et al., 2001）を用いるそれらの開環重合を提示する。今日受け入れられている環状エステルのROPについての「配位重合」メカニズムは十分に確立されており、これは、Kowalski et al. (1998)、Kricheldorf et al. (2000)および他の研究者らにより、最も一般的に使用されるSn(Oct)2触媒について記載されている。この反応メカニズムにおいて、Sn(Oct)2は、その2-エチルヘキサノン酸リガンドの少なくとも1つを、開始剤アルコールと交換して、スズアルコキシド開始剤を形成する。アルコールエステル末端基に導くモノマー開環後、アルコキシド活性中心を通し伝搬が進行する。このメカニズムはまた、それぞれ、Sn(Oct)2、Sn(OTf)2、およびDMAPによって触媒されるアルキル置換モノマーの重合のためにここで使用されるROPに応用する。本発明者らは、アルコール開始剤としてベンジルアルコール（BnOH）を使用し、これは、H2/Pdを用いるベンジル末端基の脱保護による、より後でのさらなるポリマーの官能基化を可能にする。より立体障害があるモノマーがSn(Oct)2およびSn(OTf)2を用いて効率的に重合することができない場合、DMAP触媒の使用が首尾よく応用された。大部分の場合において、分子量および狭い多分散性の良好な制御は、新たな官能基化ポリ(ラクチド)に導く新たなモノアルキル置換モノマーのROPのために達成された。
【００８４】
材料
α-ヒドロキシイソ酪酸、α-ヒドロキシイソ吉草酸、2-ヒドロキシオクタン酸、D,L-3-フェニル乳酸、2-ブロモプロピオニルブロミドはFluka (Buchs, Switzerland)から購入し、2-ヒドロキシヘキサン酸および2-ブロモプロピオニルクロリドはSigma/ Aldrich (Buchs, Switzerland)から購入した。Purac Biochem (The Netherlands)からのD,L-ラクチドは真空下で送達し、保存のために直接的にグローブボックスに移した。2-エチルヘキサノアートスズ(II)（Sn(Oct)2）はAldrichから購入し、受領した形で使用した。トリフルオロメタンスルホナートスズ(II)(Sn(OTf)2、Aldrich)および4-(ジメチルアミノ)ピリジン(DMAP、Fluka)は使用前に80℃、真空下で乾燥した。ベンジルアルコール（Fluka）は、水素化カルシウム上で乾燥し、使用前に蒸留した。
【００８５】
溶媒は、標準的な方法によって乾燥し、使用前に蒸留した。無水ピリジン（Fluka）はモレキュラーシーブ上で保存した。
【００８６】
モノマー合成
3,6,6-トリメチル-1,4-ジオキサン-2,5-ジオン（2）（ジメチル置換ラクチドと呼ばれる）
5g α-ヒドロキシイソ酪酸（48mmol）および5.15mL 2-ブロモプロピオニルクロリド（50mmol）を窒素下で75℃にて12時間攪拌した。300mLアセトンおよび14mL無水トリエチルアミン（100mmol）をこの混液に加え、溶液を60℃で3時間攪拌した。トリエチルアンモニウムクロリド塩の濾過後、アセトンを蒸留して除き、得られる混液を450mL 酢酸エチル：ヘキサン混液（1:1）に溶解した。シリカゲル上での濾過後、溶媒を蒸留して除き、残りの粗生成物を酢酸エチル：ヘキサン混液（1:10）から再結晶した。
2014065722.tif 000021
【００８７】
3-メチル-6-イソプロピル-1,4-ジオキサン-2,5-ジオン（3）（イソプロピル置換ラクチド）
5.1g α-ヒドロキシイソ吉草酸（43mmol）および4.85mL 2-ブロモプロピオニルブロミド（45mmol）を窒素下で75℃にて12時間攪拌した。300mLアセトンおよび12mL無水トリエチルアミン（86mmol）をこの混液に加え、溶液を60℃で3時間攪拌した。トリエチルアンモニウムブロミド塩の濾過後、アセトンを蒸留して除き、得られる混液を500mL 酢酸エチル：ヘキサン混液（1:1）に溶解した。シリカゲル上での濾過後、溶媒を蒸留して除き、残りの粗生成物をヘキサンから再結晶した。
2014065722.tif 000022
【００８８】
3-メチル-6-ブチル-1,4-ジオキサン-2,5-ジオン（4）（ブチル置換ラクチド）
2.5g 2-ヒドロキシヘキサン酸（18.9mmol）および2.1mL 2-ブロモプロピオニルブロミド（19.7mmol）を窒素下で75℃にて12時間攪拌した。150mLアセトンおよび5.3mL無水トリエチルアミン（38mmol）をこの混液に加え、溶液を60℃で3時間攪拌した。トリエチルアンモニウムブロミド塩の濾過後、アセトンを蒸留して除き、得られる混液を300mL 酢酸エチル：ヘキサン混液（1:2）に溶解した。シリカゲル上での濾過後、溶媒を蒸留して除き、残りの粗生成物をヘキサンから再結晶した。
2014065722.tif 000023
【００８９】
3-メチル-6-へキシル-1,4-ジオキサン-2,5-ジオン（5）（へキシル置換ラクチド）
2.5g 2-ヒドロキシオクタン酸（15.6mmol）および1.75mL 2-ブロモプロピオニルブロミド（16.3mmol）を窒素下で80℃にて12時間攪拌した。150mLアセトンおよび4.35mL無水トリエチルアミン（31mmol）をこの混液に加え、溶液を60℃で3時間攪拌した。トリエチルアンモニウムブロミド塩の濾過後、アセトンを蒸留して除き、得られる混液を250mL 酢酸エチル：ヘキサン混液（1:2）に溶解した。シリカゲル上での濾過後、溶媒を蒸留して除き、残りの粗生成物をヘキサンから再結晶した。
2014065722.tif 000024
【００９０】
3-6-ジヘキシル-1,4-ジオキサン-2,5-ジオン（5'）（対称へキシル置換ラクチド）
200mlトルエン中の2g 2-ヒドロキシオクタン酸（12.5mmol）および0.24g p-トルエンスルホン酸（1.25mmol）を24時間の還流で加熱し、形成する水を、Dean-Stark装置（apparature）を使用することによって連続的に除去した。トルエンを蒸留して除き、得られる混液を200mL 酢酸エチル：ヘキサン混液（1:2）に溶解し、シリカゲル上で濾過した。溶媒の除去後、残渣をジエチルエーテルに溶解した。この溶液を炭酸水素ナトリウム（飽和溶液）で洗浄し、MgSO4上で乾燥した。生成物をジエチルエーテルから再結晶した。
2014065722.tif 000025
【００９１】
3-ベンジル-6-メチル-1,4-ジオキサン-2,5-ジオン（6）（ベンジル置換ラクチド）
2.5g D,L-3-フェニル乳酸（15mmol）および1.75mL 2-ブロモプロピオニルブロミド（16.3mmol）を窒素下で90℃にて12時間攪拌した。150mLアセトンおよび4.2mL無水トリエチルアミン（30mmol）をこの混液に加え、溶液を60℃で3時間攪拌した。塩の濾過後、アセトンを蒸留して除き、得られる混液を250mL 酢酸エチル：ヘキサン混液（1:1）に溶解した。シリカゲル上での濾過後、溶媒を蒸留して除き、残りの粗生成物を1:1酢酸エチル:ヘキサン混液から再結晶した。
2014065722.tif 000026
【００９２】
2-(2-ブロモ-1-オキソプロポキシ)オクタン酸（13）
2.5g 2-ヒドロキシオクタン酸（15.6mmol）および1.75mL 2-ブロモプロピオニルブロミド（16.3mmol）を窒素下で75℃にて12時間攪拌した。得られる2-(2-ブロモ-1-オキソプロポキシ)オクタン酸をカラムクロマトグラフィーによって精製し、NMRによって特徴付けした。
2014065722.tif 000027
【００９３】
触媒ストック溶液の調製
ROPのための触媒はストック溶液から使用した。フラスコを真空下で加熱し、室温まで冷却後、保護ガス下でグローブボックスに配置した。触媒をその中で秤量し、フラスコをセプタムでシールした。その後、乾燥THFおよびトルエンをアルゴン雰囲気下で加えた。Sn(Oct)2（トルエン／THF 3/2中；0.33g/mL）、Sn(OTf)2（トルエン／THF 1/1中；0.055g/mL）およびDMAP（THF中；0.1g/mL）のストック溶液を調製した。
【００９４】
開環重合のための一般的手順
重合は、典型的には2.3mmolのモノマー（〜0.4g）を用いて実行した。攪拌子を備えた反応フラスコにセプタムを装着し、真空下で炎に当て、そしてモノマーで満たしたグローブボックスに配置した。次いで、アルゴン雰囲気下で適切な溶媒（2mL）および触媒（ストック溶液から、モノマーに対して1.5mol%）を加えた。反応物の可溶化のために適切な温度まで加熱後、開始アルコールとしてのベンジルアルコールを、乾燥THF中の5倍希釈溶液として加え［40μL、0.076mmol、予測された重合度（DP）30］、この混液を所望の重合温度まで加熱した。
【００９５】
所望の反応時間において、反応は、2mLのTHFの添加によって停止し、続いて、それぞれヘキサン、ヘキサン／ジエチルエーテル（1/1）および冷エタノール中での沈殿を行う。残渣の触媒を除去するために、ポリマーは、メタノールで最終的に洗浄し、真空下で40℃にて乾燥した。重合転換およびDPは1H NMR分析によって決定し、分子量および多分散性はゲル浸透クロマトグラフィーによって決定した。
【００９６】
測定
1H NMRスペクトルは、Brukerスペクトル分析装置（500MHz）を用いて、重水素化クロロホルムまたはアセトン-d6のいずれかの中で記録した。ゲル浸透クロマトグラフィー（GPC）は、Styragel HR 1-4カラム（Waters）を装着し、かつWaters 410示差屈折計に接続されたWaterクロマトグラファー上で実行した。THFが連続相であり、既知の分子量：500、2630、5970、9100、37900、96400g/mol（Tosoh Corporation）のポリスチレンを較正標準として使用した。ガラス転移速度（Tg）は示差走査熱量計（SSC/5200, Seiko Instruments）を用いて測定した。加熱は5℃／分の流速の窒素下で実施し、温度はインジウム標準を用いて較正した。
【００９７】
新規なアルキル置換ラクチド合成
対称ジアルキル置換ラクチドの標準的な調製方法は、一般的には酸性条件下におけるα-ヒドロキシ酸の縮合反応、および反応の間に形成した水の除去である（Yin and Baker, 1999; Deane and Hammond, 1960）。非対称モノアルキル置換ラクチド、ジメチル-2、イソプロピル-3、ブチル-4、へキシル-5、およびベンジル-6置換ラクチドの合成のために、本発明者らは、Schollkopf et al. (1979)によって記載される類似物反応に基づいて、単純な二段階ワンポット合成を選択する。ジアルキル-、および混合置換ラクチドは、同じ方法によって、従って、置換基R1、R2、R3およびR4を上記に概説するように選択することによって調製することができる。
【００９８】
所望のラクチド環の中のアルキル置換基の中で架橋するα-ヒドロキシ酸7は、スキーム1において示されるように、α-ブロモアルカノイルブロミド8との反応（i）下で、中間体エステル9に誘導される。ラクチド10への閉環は、トリエチルアミン（Et3N）との塩基性反応の反応条件下で第2段階（ii）において得られる。このワンポット合成は、完全に多用途であることが判明し、これは容易に実施され、かつ比較的安価な出発材料に基づく。反応の手順、最初のα-ヒドロキシ酸7の完全な消費に伴う中間体エステル9の定量的な形成は、薄層クロマトグラフィー（TLC）によってモニターすることができる。この方法によって、新規なイソプロピル-3、ブチル-4、およびへキシル-6置換ラクチドが合成された。本発明者らの知見では、これらのラクチドは、これまで文献の中に記載されていなかったが、Baker and Smith (2002) の特許の中で可能な非官能基アルキル置換ラクチドとして言及されている。モノベンジル置換ラクチド6は、Schollkopf et al.によって以前に合成され、そしてBolte et al.はこの化合物の結晶構造を決定したが（Bolte et al., 1994）、両方とも、この潜在的なモノマーを用いるいかなる重合反応も記載していなかった。ジメチル置換ラクチド2の合成およびその重合は、Baker and Smith (2002) およびChisholm et al. (2003) によって報告されている。本発明者らの研究のために、置換ラクチド2と6の両方は、一般的な二段階ワンポット方法によって調製した。より立体障害のあるジメチル置換ラクチド2は、新規な置換ラクチドの重合反応との一般的な比較のために、ならびにSn(Oct)2、およびより反応性の触媒Sn(OTf)2およびDMAPをそれぞれ用いるROPの研究のために、「困難な」重合可能モノマーとして本発明において使用した。モノアルキル置換ラクチドの合成のための典型的な例として、本発明者らは、モノヘキシル置換ラクチド5の合成をここでより詳細に説明する。スキーム2に図示されるように、第1の反応段階（i）において、2-ヒドロキシオクタン酸11および2-ブロモプロピオニルブロミド12は、単に混合し、窒素下で75℃にて12時間攪拌し、エステル2-(2-ブロモ-1-オキソプロポキシ)オクタン酸13を形成する。TLC(CH2Cl2：MeOH：CH3COOH 10:0.1:0.1溶離混液、Rf：0.45)による管理は、残存している最初のヒドロキシ酸反応物（Rf：0.15）を示さなかった。第2の反応段階（ii）、所望のラクチドへの閉環は、同じポットの中で直接的に行うことができる。より良好な溶解性のためにアセトンを加え、トリエチルアミン（Et3N）を用いる塩基性反応条件下で、60℃で3時間攪拌しながら、3-メチル-6-へキシル-1,4-ジオキサン-2,5-ジオン5を形成する。濾過による塩の精製、および酢酸エチル：ヘキサン混液からの再結晶は、最終的なラクチド生成物5を生じ、これは、乾燥後に、開環重合のために準備ができている。さらなる対照実験において、エステル13を同じ第1の反応段階によって調製し、同じ時間の後に反応を停止し、そして精製後に、エステル2-(2-ブロモ-1-オキソプロポキシ)オクタン酸13をNMRによって特徴付けし、その構造および定量的形成を検証した。異なるアルキル置換ラクチドについて得られた収率は約40〜50%であり、この合成方法のための律速段階は、ラクチド環の形成であることを示した。提示されたワンポット合成の第2の反応段階（ii）のさらなる最適化は、任意の���解技術を適用することによって達成することができる。ラクチド環の2つの不斉α-炭素および非立体選択的反応条件にも関わらず、ラクチド3は1つの主要なジアステレオマーとして得られたのに対して、アルキル置換ラクチド4および5は、再結晶による単一の精製工程後にジアステレオマーの2:1混合物として得られ、ベンジル置換ラクチド6はジアステレオマーの8.5:1.5混合物として得られた。これらの新規なラクチドの開環重合の最初の研究のために、すべてのモノマーを、記載されたジアステレオマー混合物中で使用した。モノアルキル置換ラクチドのTLC試験およびへキシル置換ラクチド5のカラムクロマトグラフィーによる検査は、ラクチドジアステレオマーの分離が可能であることを示した。立体化学はポリ(ラクチド)特性に対して多大な影響を有することが知られているので、このことは興味深い。従って、このことはまた、新規なポリ(アルキル置換ラクチド)の物質特性、およびすべての立体化学的な組み合わせにおけるそれらの可能なコポリマーの全体的な仕立てのために応用される。
【００９９】
スキーム1
2014065722.tif 000028
モノアルキル置換ラクチドについて：R1=アルキル、R2およびR3=H、R4=CH3
2014065722.tif 000029
【０１００】
スキーム2
2014065722.tif 000030
【０１０１】
開環重合
金属触媒の存在下でのD,L-ラクチドの制御されたROPは、非常によく知られた反応である。とりわけ、Sn(Oct)2は、その良好な重合特性のためのみならず、そのFDA認可のためにまた、ラクチドのROPのための優れた触媒であり、これは、医学的適用のためのポリ(ラクチド)の合成のための大きな利点を有する（Kricheldorf et al., 1995; Hyon et al., 1997; Schwach et al., 1997; Degee et al., 1999）。古典的な方法は、アルコール開始剤を伴うかまたは伴わない、比較的高温（>120℃）における、バルクのラクチドのSn(Oct)2触媒重合である。これらの反応条件に起因して、副反応、例えば、トランスエステル化が、分子量および多分散性の制御を減少させる。一般的なポリ(ラクチド)の制御された合成のため、およびまた、生物医学的適用のための本発明者らの新規なポリ(アルキル置換ラクチド)のために、本発明者らは、ポリマー特性の最高の制御を達成するために、より低い温度（<110℃）で重合することを意図した。以下の異なる理由のために、ベンジルアルコールを開始アルコールとして選択した：a)100℃周辺における標準的反応のためのその低い揮発性、b）ベンジルの7.4ppmにおける1H NMRシグナルにより、転換および重合度（DP）の決定が、すべての研究するアルキル置換モノマーおよびポリマーについて可能である、ならびにc）生じるベンジルエステル末端基のH2/Pd還元が、ポリマーのさらなる官能基化のために適切である反応性カルボン酸末端基を与えている。初期の研究および異なる新規なモノマーの比較のために、1H NMRによる末端基分析を介する容易な特徴付けもまた可能にする、DP=30の重合度のために、すべての重合を標的とした。Sn(Oct)2触媒は合理的な重合速度（モノマーに関して1.5mol%）に有利に働くために、比較的大量に使用したが、過剰の開始アルコール（[BnOH]/[Sn(Oct)2]〜2、[M]/[BnOH]〜30）の存在下で維持した。なぜなら、[ROH]/[Sn(Oct)2]>2であるならば、重合速度は触媒濃度にのみ依存することが判明したからである（Kowalski et al., 1998; Kricheldorf et al., 2000）。
【０１０２】
Sn(Oct)2を用いるモノヘキシル置換ラクチド5のROP
ジメチル2、イソプロピル3、ブチル4、へキシル5および5'、ならびにベンジル6-置換ラクチドの合成に続き、これらのモノマーのROPを行った。異なるアルキル鎖長の置換基は、得られたポリマーの疎水性／親水性および分解性に影響を与え、従って、ポリ(ラクチド)特性を調節することが可能であることが予想される。最初の実行可能性研究のために、へキシル置換ラクチド5は、D,L-ラクチド1と比較して、Sn(Oct)2を用いる標準的な反応条件下で重合した。これらの結果を表1に提示する。へキシル置換ラクチド5の重合は、溶媒を含まない穏やかな反応条件で最初に60℃で実行し、このモノマーの低い融点を利用する。転換は、図2A-Bに示されるように、1H NMRによって、粗反応混合物に対して、ポリマー14とモノマー5の両方のメチンプロトンピーク積分を使用して決定した。転換は、1時間後に13%、5時間後に25%のみであったので、次いで、より高温（100℃）において重合を実行した。これにより、1時間後に83%の転換に達した。4時間の反応時間後、転換は90%まで増加し、分子量分布はなお狭かった（Mw/Mn=1.13）。しかし、反応時間の延長（24時間）は、トランスエステル化副反応に起因するより広い分布をもたらした（Mw/Mn=1.44）。別のヘキシル置換基（対称ヘキシル置換基ラクチド5'）によるこのモノマーのメチル基の置き換えは、重合速度に有意な影響を与えなかった。なぜなら、81%の同様の転換（5についての83%の代わりに）を1時間後に見い出したからである。同様の条件（60℃においてトルエン中、100/110℃においてトルエン/バルク中）におけるD,L-ラクチド1を用いる重合は対照として実行した。転換は、1H NMR分析によって、粗反応混合物に対して、ポリマーとモノマーの両方のメチンピーク積分（アセトン-d6中で、モノマーについて5.4ppm、ポリマーについて5.2ppmにおけるメチンプロトン）を使用することによって決定した。転換は、ヘキシル置換モノマー5について、特に、低温について得られたものよりも高かった。これらの結果は、ヘキシル基の立体障害が重合速度に直接的な影響を有することを証明する。MW分布は、ヘキシルモノマーについては（Mw/Mn=1.13）、D,L-ラクチド溶融重合（1.26）よりも狭いことが注目されなければならない。このことは、可能性がある重合制御の損失がほぼ完全な転換の近くで起こる、D,L-ラクチド重合と比較して、ROPの間およびその最後においてまだ観察されるヘキシル置換ラクチド反応混合物中での低い粘性に起因する可能性がある。得られたポリマーは、モノマー対開始剤比率から予測されたものに近接したDP値（転換値と相関する）を示し、これは、活発な重合工程と一貫している。
【０１０３】
（表１）
2014065722.tif 000031
a粗ポリマー混合物に対する1H NMRによる決定後の修正DP標的。
b沈殿生成物に対する1H NMRによって決定。
【０１０４】
1H NMRは、MeOH中での沈殿後に得られたポリ(ヘキシル置換ラクチド)14の構造を確認するために使用した。ベンジルエステルと-CH-OH末端基の両方を同定することができ、ベンジルアルコールによる開始を確認する。ベンジルアルコールのメチレンプロトンは、5-5.25ppmにおけるポリマー鎖のメチンプロトンによって重複される。スペクトルは、アルコール末端基が2つの型：a (q) CH3-CH-OH、45%およびb (dd) ヘキシル-CH-OH、55%（積分値から計算）であることを明確に示した。この結果は、より立体障害が少ない方へのわずかな優先度を伴って、置換ラクチド環の中の両方の種類のカルボニル原子に対して、ほぼ等しい割合で、伝搬が「アルコレート」攻撃によって進行することを示す。この結果はまた、対称ヘキシル置換ラクチド5'を与える、別のヘキシル基による、5の残りのメチル基の第2の置換が、同じ反応条件下で、転換の有意な減少を誘導しなかった（1時間後、5'および5について、それぞれ81%および83%）という事実と一貫している。
【０１０５】
実証されるように、モノヘキシル置換ラクチド5は、Sn(Oct)2を用いて、便利な反応条件下で（100℃、1時間）比較的高収率で首尾よく重合することができた。ガラス転移温度（Tg）は、比較し得る分子量（4000〜5500g/mol）および分子量分布（Mw/Mn〜1.10）を有する、D,L-ラクチド1、モノヘキシル置換ラクチド5および対称ジヘキシル置換ラクチド5'について決定した。興味深いことに、ガラス転移温度は、標準的なポリ(D,L-ラクチド)についてのTg=41℃から、ポリ(モノヘキシル置換ラクチド)14についてのTg=-17℃、およびポリ(ジヘキシル置換ラクチド)についてのTg=-47℃まで減少し、ポリマーの物理的特性が、制御された量の疎水性部分の導入によって調節することができることを示した。ポリ(D,L-ラクチド)およびポリ(ジヘキシル置換ラクチド)について測定したTg値は、文献の中で以前に報告されたものと良好に一致した：Jamshidi et al. (1988) は、3470g/molのポリ(D,L-ラクチド)についてTg約37℃を得、そしてYin and Baker (1999) は、彼らのポリ(ジヘキシル置換ラクチド)についてTg約37℃を報告した。後者の値については、分子量は、本発明者らの研究において試験した値（5600g/mol）よりもはるかに高かった（43000g/mol）ことが指摘される。
【０１０６】
モノアルキル置換ラクチド2、3、4および6のROP
モノヘキシル置換ラクチド5に関する以前の結果に関して、他のジメチル-2、イソプロピル-3、ブチル-4、およびベンジル-6置換ラクチドのSn(Oct)2触媒重合は、100℃で1時間調べられ、得られた結果を表2に提示する。転換は、1H NMR分析によって上記のように決定した。すべてのモノマーは、ジメチル置換モノマー2（18時間後においてさえ22%）を除いて、合理的な転換（62〜87%）で重合可能であった。すべてのアルキル置換ポリマーは、比較的狭いMW分布を示した（Mw/Mn<1.2）。興味深いことに、これらのMW分布は、D,L-ラクチド1について得られたものよりもさらに狭かった。GPCによって得られかつ決定された分子量は、1H NMRによって決定されたDPと良好に一致した。さらに、得られたDPは、ポリマーについて目的とした値（転換*M/I）と比較的良好な相関があった。
【０１０７】
（表２）
2014065722.tif 000032
a粗ポリマー混合物に対する1H NMRによる決定後の修正DP標的。
b沈殿生成物に対する1H NMRによって決定。
c重複するシグナルのために、ベンジル末端基から1H NMRによって決定不可能。
【０１０８】
見い出された転換は、モノマーのアルキル置換基の鎖長と相関した。転換は、メチル-1、ブチル-4およびヘキシル-5置換基の鎖長において、それぞれ、90%から87%および83%まで減少した。分枝アルキル置換モノマーは、重合可能性がより悪かった。イソプロピル誘導体3の転換は、同じ反応条件下で62%まで減少し、そして18時間の反応時間の延長後でさえ、二重メチル置換ラクチド2については22%のみまで劇的に減少した。ベンジル誘導体6は、1時間以内に79%の良好な転換で重合可能であった。6の融点（mp>100℃）に起因して、ROPはトルエン中で実行した。モノマー上のベンジル基またはイソプロピル基による立体障害は、Sn(Oct)2触媒を用いる重合可能性を損なうことはなかった。対照的に、2つのメチル基によるモノマーのα炭素の二置換（ジメチル置換ラクチド2）は、重合速度に対して劇的な負の効果を有した。Baker and Smith (2002)は、Sn(Oct)2を用いてこのモノマーを重合することの困難さを報告した。彼らは、24時間後に適正な転換（75%）を得るために、非常に高い重合温度（180℃）を使用しなくてはならなかった。二置換モノマー2のこの特定の場合を除いては、Sn(Oct)2は、短い反応時間の中で、立体障害が異なるモノマーを重合する際に（65〜85%の転換）比較的効率的であることが判明した。それにも関わらず、一方では、ジメチル2およびイソプロピル3のモノマーのようなより立体障害があるモノマーについて、より高い転換速度に有利に働くために、そして他方では、穏やかな重合条件において他の新規なモノマーについてさらに高い収率を達成するために、およびまた、反応の潜在的なスケールアップの目的で、より反応性の触媒を調べた。
【０１０９】
Sn(OTf)2およびDMAP触媒を用いるROP
Sn(OTf)2は、Moller et al. (2000); Moller et al., 2001によって、Sn(Oct)2または2-エチルヘキサンノン酸ジブチルスズ(II) Bu2Sn(Oct)2のような他のスズベースの触媒と比較して、種々のラクチドおよびラクトンのROPのための非常に効率的かつ多用途の触媒として以前に報告された。重合は、Sn(Oct)2重合のために使用された条件と同じ条件下で（モノマーに対して1.5mol%の触媒、100℃）、より立体障害があるジメチル置換ラクチド2のために、Sn(OTf)2触媒を用いて実行した。対照として、D,L-ラクチド1を用いる重合を実施した。結果を表3に示す。トリフレート触媒は、Sn(Oct)2と比較して（18時間後に22%の転換、表2）、バルク中またはピリジン中のいずれかでの反応において、ジメチル置換ラクチド2の重合速度のわずかな増加を示した（18時間後、それぞれ30%および27%）。ピリジンは、Sn(OTf)2がこの溶媒中でROPのために非常に効率的な触媒であることが示されたために使用した。確かに、D,L-ラクチド対照反応については、転換は、触媒としてSn(Oct)2を用いて1.5時間後に約30%のみであるのに対して、これはSn(OTf)2を用いると70%である（表3）。しかし、バルクまたはトルエン条件は、スズ-トリフレート触媒についてはここでは好ましくない。なぜなら、1時間後に両方の条件においてSn(Oct)2を用いた90%の転換と比較して（表1）、77%および10%のみの転換が、1.5時間の反応時間後に得られるからである。このことは、溶融混合物中またはトルエン中のSn(OTf)2触媒の乏しい溶解性に起因する可能性があり、従って、本発明者らが重合のために使用した典型的な条件、バルクまたはトルエン中、100℃は、この触媒がその効率を示すために真に適切ではない。それゆえに、触媒は、Sn(OTf)2から、最近Nederberg et al. (2001)によってラクチド重合のための効率的な触媒として報告された4-(ジメチルアミノ)ピリジン(DMAP)に変更した。Sn(Oct)2のために以前に使用したのと同じバルク重合条件を適用した。Sn(Oct)2およびSn(OTf)2と同じ濃度で使用すると（1.5%／モノマー、すなわち、BnOH/DMAP=2）、DMAP触媒はより反応性であることが見い出された（表4）。ジメチル置換ラクチド2についての転換は、5時間のみの重合後にすでに30%であったのに対し、18時間の反応時間後では、Sn(Oct)2を用いて22%（表2）、Sn(OTf)2を用いて30%（表3）であった。24時間後、転換は65%に達し、分子量および分布の良好な制御を示した（Mw/Mn=1.26）。比較として、D,L-ラクチド1の転換は0.6時間後のみですでに78%である。重合速度を増強するために、さらなる重合を、より大量のDMAP（2当量のDMAP/BnOH）を、典型的には以前の研究、Nederberg et al. (2001)において使用された触媒濃度を用いて実行した。結果として、2についての転換は、1時間後のみで35%であった。また、直鎖状型ヘキシル置換ラクチド5と、非直鎖状型イソプロピル-置換ラクチド3およびベンジル-6の両方の他のアルキル置換ラクチドを、DMAPのためのこのより高い触媒濃度で重合した。この転換は、1時間のみの反応時間後に、3、5、および6について、ここで、優秀な80%、97%、および95%に達した。より高いDPのポリマーを得ることができたが（例えば、ヘキシル置換ラクチド5、DP=41）、しかし、良好な転換のためにはより長い反応時間を必要とした（59%および90%転換のためにはそれぞれ2時間および5時間）。これは、60%より上の転換において観察される反応混合物のより高い粘度によ���て説明することができる。DMAPはまた、より低い重合温度において効率的である。60%転換は、THF中で60℃において重合を実行することによって、ベンジル置換ラクチド6について、18時間以内に得ることができた。これは興味深い結果である。なぜなら、この溶媒は、一般的には、スズベースの触媒を用いるラクチドのROPのために好ましくないと報告されていたからである（Simmons and Baker, 2001）。
【０１１０】
（表３）
2014065722.tif 000033
a粗ポリマー混合物に対する1H NMRによる決定後の修正DP標的。
b沈殿生成物に対する1H NMRによって決定。
c1.5時間反応時間後に決定不可能、重合は継続した。
【０１１１】
（表４）
2014065722.tif 000034
a粗ポリマー混合物に対する1H NMRによる決定後の修正DP標的。
b沈殿生成物に対する1H NMRによって決定。
c1.5時間反応時間後に決定不可能、重合は継続した。
d重複するシグナルのために、ベンジル末端基から1H NMRによって決定不可能。
【０１１２】
再度、分子量分布は、D,L-ラクチド（1.48）よりも置換ラクチドについてはるかにより狭かった（Mw/Mn=1.10〜1.20）。D,L-ラクチドはより反応性のモノマーであるので、おそらくより多くのトランスエステル化副反応が高い転換における重合の最後に起こる。しかし、これらの望ましくない副反応は、低い温度（35℃）におけるDMAP触媒を用いる重合の時間の延長後においてさえ起こらない（多分散性が増加しない）ことが報告された（Nederberg et al., 2001）。従って、DMAP重合は、最適な収率を得るためにより穏やかな反応条件下で完了するまで実行することができた。新規な置換ラクチドについて得られたDPおよびMnは、理論から予測されたものに近接しており、良好な重合対照と一致した。増加濃度のDMAP（BnOHに対して4当量）は、重合速度のさらなる増強を可能にした。ここで、75%の転換が、5時間以内のみでジメチル置換モノマー2について得ることができた。しかし、この最後の場合において、分子量は所望のものよりも低く、多分散性は、1.26から1.35まで増加する。アルキル置換ラクチドのこれらのDMAP触媒ROPの最適化に関するさらなる研究が実行される予定である。最後に、DMAP触媒は、MeOH中での沈殿の間に、ポリマーから効率的に除去され、1H NMRポリマースペクトル上ではDMAPの痕跡が観察されなかったことが指摘される。それゆえに、この有機触媒は、穏やかな温度において重合を可能にすること、および従って、狭い分散を有する新規なポリ(アルキル置換ラクチド)の合成に有利に働くことによって、立体障害があり、かつ置換されたラクチドのROPのための有望な多用途触媒であるようである。
【０１１３】
本発明者らは、ここで、新規なモノアルキル置換ラクチドモノマーの合成および重合のための多用途アプローチを報告する。この新規なモノマーは、二段階ワンポット合成によって容易に得ることができ、触媒としてSn(Oct)2、Sn(OTf)2およびDMAPを用いて、ROPによって重合することができる。アルキル置換基の導入によって、モノマーの重合可能性は、予測されたように、それらの立体障害に従った。それにも関わらず、Sn(Oct)2は、100℃において異なる置換ラクチドのROPのために首尾よく適用され、そしてすべてのポリマーは1時間以内に、狭い分子量分布（Mw/Mn=1.1〜1.2）および65〜85%の転換を示す。ジメチル置換ラクチド2のみが、反応時間の延長後においてさえ、ほとんど重合可能ではなかった（18時間後に22%重合）。アルキル置換ラクチドの重合速度は、ROP触媒として、Sn(OTf)2またはDMAPのいずれかを使用することによって増加することができた。特に後者の例では、ジメチル置換ラクチド2について、約70%の転換が、24時間の適切な重合時間内に到達することができ、1時間以内に約90%の転換が、他の新規な置換ラクチドについて得られた。ROPのためのこの触媒の効力は、2つの基本的出発化合物7および8におけるアルキル置換基R1、R2、R3およびR4それぞれの可能なバリエーションに関して、大きなバリエーションがある新規な官能基化ラクチドの潜在的な設計に門戸を開く（スキーム1）。これらの新規なラクチドベースのモノマーおよび反応性ROP触媒は、例えば、医学分野における状況に応じた材料の制御合成およびその適用のための有望なアプローチである。ラクチドモノマー上の置換基などの異なるパラメーターを調整することによって、ポリマー分子量、または確立されたポリ(ラクチド)およびポリ(ラクチド-コ-グリコリド)とのコポリマー中の組み合わせおよび取り込み、ポリマーの親水性/疎水性および生物分解性のような重要な特性が、特定の応用に適合させることができる。
【０１１４】
実施例2
薬学的適用のための新規なポリ(ヘキシル置換ラクチド)の合成および特性
生体適合性および生物分解性ポリラクチド／グリコリド（PLA/PLGA）は、縫合糸、移植片、コロイド状薬物送達系として、生物医学分野において最近30年間にわたって（Penning et al., 1993; Uhrich et al., 1999）、より最近では、組織修復および操作（Liu and Ma, 2004; Stock and Mayer, 2001）ならびに抗癌薬物送達（Mu and Feng, 2003; Jiang et al., 2005）においてもまた大きな注目を受けてきた。医学分野の次に、これらはまた、包装分野において広範に使用されている。生物分解可能な「緑のポリマー」として、これらは、現在使用されている商品ポリマーよりも好ましい（Drumright et al., 2000; Vink et al., 2003）。異なる応用のためのすべての要件に適合する進歩した特性を有する十分に規定されたポリラクチドベースの物質の決定的な必要性が存在する。例えば、十分に確立された開環重合（ROP）プロセス（Dechy-Cabaret et al., 2004; Kricheldorf et al., 1995; Schwach et al., 1997; Degee et al., 1999; Ryner et al., 2001）によって合成されたPLA/PLGAホモポリマーおよびコポリマーは、ポリマーの分子量および化学組成とは独立した、40〜60℃のみの範囲に限定されたガラス転移温度（Tg）を有する（Jamshidi et al., 1988; Vert et al., 1984）。このことは、興味深い機械的特性と合わせて、これらのポリマーを、生物分解性移植片、骨折固定デバイス、生細胞のための足場のような医学的応用において適切にする。しかし、薬物送達目的のためには、これらは、有機溶媒とともに製剤化され、かつ溶液またはナノ粒子およびマイクロ粒子の型で投与される必要があり、これらはそれ自体で注射することはできない。状況に応じた特性を有する新規なPLAについてのこのストラテジーは、他のアルキル置換基によるラクチドモノマー上のメチルリガンドの置換に基づく（Trimaille et al., 2004）。アルキル側鎖基の導入は、Tgおよび粘度などの物質特性に強い影響を与えることが予想される。薬学的適用のために、分解速度およびプロフィールまたは薬物カプセル化および放出などのさらなる重要な特性が修飾される。
【０１１５】
エマルジョン、リポソームまたはミクロスフェアの薬物送達系に対する有望な代替としての注射用ポリマーに対して、最近注目が増加している（Amsden et al., 2004; Hatefi and Amsden, 2002; Merkli et al., 1994）。他のアルキル置換ラクチドの次に、本発明者らは、新規なポリ(モノヘキシル置換ラクチド)（PmHLA）の合成および特徴付けを報告し、これは、類似の分子量（4500g/mol）を有する標準的なPLA（Tg=41℃）と比較して、低いガラス転移温度（Tg=-17℃）を有することが示した（Trimaille et al., 2004）。これらの初期の結果に基づいて、この疎水性ヘキシル置換ポリラクチドは、報告されている半固体疎水性ポリ(オルトエステル)と比較し得る、注射用PLA薬物送達系としての応用のために好ましくかつ興味深いものであり得る（Schwach-Abdellaoui et al., 2001）。その活発な性質および末端官能基を用いる、使用した開環重合技術は、確立されているPLA/PLGA系と組み合わせた、種々の新規なPLAベースのコポリマーを合成するための機会を与える。これにより、生物医学適用のための状況に応じた物質特性を有する異なる官能基のPLAを容易に得ることができる。
【０１１６】
本発明者らは、これらの新規なヘキシル置換ポリラクチドの合成および制御ROP、ならびにTgおよびレオロジー的挙動ならびに分解の反応速度論およびメカニズムに関するそれらの物理化学的特性についての詳細な研究をここで提示する。
【０１１７】
材料
ここでのすべての材料は実施例1に記載されるように調製した。
【０１１８】
モノマー合成
すべての合成したモノマーは実施例1に記載されるように調製した。
【０１１９】
ポリマーの合成および特徴付け
すべての合成したポリマーは実施例1に記載されるように調製および特徴付けした。
【０１２０】
熱分析
ガラス転移温度（Tg）は、示差走査熱量計（SSC/5200, Seiko Instruments）を用いて測定した。加熱は5℃／分の流速で実施し、温度はインジウム標準を用いて較正した。
【０１２１】
粘度決定
粘度は、パラレルプレートPU 20デバイスを備えたBohlin制御ストレスレオメーターを使用して決定した（Bohlin Rheology GmbH, Muhlacker, Germany）。ストレス粘度試験（回転）は、静止下部プレート上に配置した試料に対して適用した。温度は、試験の間、Bohlin Extended Temperature Option (ETO)を用いて、25℃または37℃に固定した。0.1〜400s-1の範囲の剪断速度を決定のために使用した。すべての試料について、20sの積分時間時間および20sの遅延時間を使用した。
【０１２２】
分解研究
40mgのポリマーをフラスコに配置し、ポリマーのTgよりも上まで穏やかに加熱した。次いで、5mLの0.1M リン酸緩衝液pH 7.4を加え、適切な温度でフラスコをゆっくりと攪拌した。所定の時間にポリマーを収集し、ミリQ水ですすぎ、定常的な重量まで乾燥し、その後、質量の損失および平均分子量の決定を行った。
【０１２３】
質量の損失（ML%）は、重量分析によって評価し、以下から計算した：
2014065722.tif 000035
ここで、W0およびW1は、最初の重量、および時間tにおける乾燥ポリマーの残渣の重量である。
【０１２４】
分子量は、上記のように、THF中にポリマーを溶解することによって、GPCによって決定した。
【０１２５】
モノマー合成およびROPの制御
本発明者らの以前の研究において、本発明者らは、新規な、状況に応じたポリラクチド材料の設計のための新規なアルキル置換ラクチドモノマーの合成および開環重合を報告した（Trimaille et al., 2004）。ここで、本発明者らは、スキーム3において提示される合成経路によって得られたポリ(モノヘキシル置換ラクチド)（PmHLA5）に焦点を当てる。新規なモノヘキシル置換ラクチド（mHLA 4）の合成は、ヘプタナール1から大スケールで容易に合成される2-ヒドロキシオクタン酸2の、中間体エステル3に導く2-ブロモプロピオニルブロミドとの「二段階ワンポット反応」に基づき、この中間体は、トリエチルアミンを用いる塩基性反応条件への交換後閉環を受ける。この後者の分子内環状化は、閉環に有利に働くための非常に薄い塩基性溶液への中間体3の滴下による添加にも関わらず、45%の収率を有するプロセスの律速段階であることが見い出される。再結晶後、mHLAは2つのジアステレオマーの混合物（比率2/1）として得られ、これはゲルクロマトグラフィーによって容易に分離することができる。これは、ポリマー材料の物理化学的特性に対する立体化学の大きな影響を考慮する、ROPによってジアステレオマー的に純粋なモノマーから得られたヘキシル置換ポリラクチドの特性についての興味深い展望を提供する（Tsuji et al., 1991）。本研究において、本発明者は、アモルファスポリ(D,L-ラクチド)の特性との、得られたポリマー特性の比較のために、モノマーのジアステレオマー混合物を調べた。
【０１２６】
スキーム3
2014065722.tif 000036
【０１２７】
mHLAのROPは、開始剤としてベンジルアルコールの存在下で、2種の触媒、Sn(Oct)2およびDMAP（それぞれ、開始剤に対して1および2当量）を用いて、100℃にて便利なバルク条件において実行した。ベンジルアルコールは、H2/Pdを用いて切断されるその適合性、および可能なさらなる官能基化のためにPLAポリマー鎖上の反応性カルボン酸末端基を自由に設定することのために選択した。［モノマー］／［BnOH］の比率を調整することによって制御可能な重合度（DP）は、約8000gのポリマー/mol分子量を生じる45を標的とした。予測可能な分子量および狭い多分散性を両方の触媒について得た（表5）。4時間の同じ重合時間で、Sn(Oct)2触媒について得られた転換（95%）は、DMAP（82%）について観察されたものよりもわずかに高かった。これは、後者が開始剤に対して2当量まで大量に使用されたときでさえもそうであった。従って、古典的なSn(Oct)2触媒をPmHLA合成のために選択し、これは、すでにFDA認可されているというさらなる利点を有する（Food Drug Admin. Food, 1975）。この触媒を用いるmHLAのROP反応速度論に対する研究は、転換に対する分子量に関して実施した（図1）。標的とした45のDPについて、一次関数が得られ、これは、重合が十分に制御され、かつ「活発な性質」であることを示す。メタノール中での沈殿による精製後のPmHLAの典型的な1H NMRスペクトルは、図3に提示され、ベンジルエステルとCHOH末端基の両方のシグナルの存在を伴うROPのこの「活発な性質」と一致しており、アルコレート活性種によるROPの開始を確証する。同じ研究をDMAP触媒を用いて実施し、これは同じ「活発な」挙動を示した。120の高いDPのために、制御の損失は、50%より高い転換のために起こり始める（図1）。これはおそらく、バルク反応混合物の粘度の増加、活性ポリマー末端基を介するポリマー鎖成長以外のトランスエステル化副反応の増加に起因する。
【０１２８】
（表５）バルク中100℃におけるSn(Oct)2およびDMAPを用いるmHLAのROP
2014065722.tif 000037
aベンジルエステル末端基のベンジルプロトンのシグナルを使用して、沈殿したポリマー上の1H NMRによって決定した。
【０１２９】
図2A-Bにおいて、異なる標的DPについての実際のおよび予想の分子量を報告する。
【０１３０】
得られた分子量は、DP=60までの理論的に予想された値に一致する。より高い分子量については、D,L-ラクチド(b)の重合と比較したmHLA（a）の重合の制御の損失が現れる。ここで、より良好な制御は、反応条件を変化させることによって達成することができる。しかし、所望の薬学的適用の目的のために、2500〜10000g/molの制御ポリマー分子量のこの範囲（例えば、DP=10〜50）が完全に満足できるものである。なぜなら、むしろ低い粘度および合理的な分解時間が、注射系としての潜在的な使用のために必要とされるからである。次いで、さらなる研究では、適度なDPを標的とすること、および重合時間を調節することによって、バルク条件で100℃において、非常に良好な制御および全く狭い多分散性（Mw/Mn〜1.19-1.35）を有する、60までの異なるDP（2800〜9100g/molのMn）のPmHLAを調製した（表6）。2800g/molの最低のMnのPmHLAについては、最高の多分散性が観察された（Mw/Mn=1.35）。確かに、転換は、この低い標的DPについて迅速に完了し、次いで、トランスエステル化副反応が起こり始めた。ここで、重合時間は、分子量分布を改善するために短縮することができる。約7500g/molの標準PLAは、対照として比較し得る反応条件下で調製した。1.5時間の重合時間は、約90%の転換を得るために十分であったのに対して、より長い時間、例えば、7500g/molの類似物PmHLAのための2時間が、ヘキシル側鎖の立体障害に起因して、ヘキシル置換ラクチドのROPのために必要であった。
【０１３１】
（表６）異なる分子量のPmHLAの合成（100℃におけるROP）およびそれらの物質特性
2014065722.tif 000038
aベンジルエステル末端基のベンジルプロトンのシグナルを使用して、沈殿したポリマー上の1H NMRによって決定した。
【０１３２】
ポリマー物理特性
ポリマー物質特性は、物質の「注射可能性」の評価のための2つの重要なパラメーターである、ガラス転移温度（Tg）および溶融粘度に関して特に調べた。Tgは、調べた分子量の範囲内では、-22.5〜-10℃で変化した（表6）。Mnの関数としてのTgの展開は、Mnの逆数の関数としてのTgのプロットによって図3に示されるように、Fox-Flory式に全く完全にフィットする。約7500の同じMnについて、PmHLAおよびPLAは、PmHLAについては-12℃、PLAについては40℃の根本的に異なるTg値を提示する。標準的なPLAと比較して、ガラス転移温度および他の物理的特性に対する、柔軟性のあるヘキシル基の影響は明白である。それらの低いTgに起因して、ポリ(ヘキシル置換ラクチド)は室温においてゴム状粘性状態である。注射による想定される医学的適用のために、これらのポリマーについての粘性は、適切な分子量を選択することによって制御することができる。表6において、25℃におけるゼロ剪断粘度値（例えば、ニュートンドメインにおいて）が提示される。ここで、すべての分子量について、PmHLAは、典型的には、一定の粘度を伴って、0.1〜10s-1の範囲の剪断速度についてはニュートン流体のように挙動する。剪断減粘性挙動は、多くのポリマーについてそれが知られているようなこの値よりも上で観察された。ゼロ剪断粘度は、分子量Mnを2800g/molから9100g/molまで増加させることによって、25℃において140 Pa.sから4850 Pa.sまで、および37℃において45 Pa.sから720 Pa.sまで変化した。図4に示されるように、Mwに伴うPmHLAゼロ剪断粘度の変動（ログ-ログスケール）は、使用した温度とは独立して、係数傾きα約3.2を伴って、Fox and Loshaek (1955)の理論に従い、Mw=3700g/molよりの下のポリマーのエンタングルメント点Mc、およびPmPLA鎖の相互貫入を示唆する（Porter and Johnson, 1966）。結論として、ヘキシル置換ポリラクチドの物理的特性または「注射可能性」は、これらのポリペプチドの分子量を変化させることによって、調節および微調整することができる。さらに、これらは、すでに十分に確立された計算モデルから非常に良好に予測することができる。
【０１３３】
分解研究
注射用薬物送達系の目的のために、新規なポリ(ヘキシル置換ラクチド)の分解性を調べた。ヘキシル側鎖に起因して、この新規なポリラクチドは、比較し得る標準的なPLAよりもはるかにより疎水性であり、PLAの分解に対して違いを生じる。比較し得る分子量のPmHLAおよびPLAの分解メカニズムは、リン酸緩衝液pH 7.4中で37℃において、時間の関数としての分子量および重量の減少に関して調べた。7500g/molの比較し得る分子量のPmHLAおよびPLAについて、結果を図6Bに示す。PmHLAについての分子量減少プロフィールは、標準的なPLAのそれと同様であった。PmHLA上のヘキシル基は、それらのより高い立体障害、および水に対する可能な疎水性保護、およびそのヒドロキルイオンのために、エステル結合の加水分解の速度を減少することが予測できた。しかし、実際には、分解速度は、PmHLAについてわずかに高かった。これは、37℃におけるポリマーの物理状態によって説明することができる。ここで、PLAは、ガラス状の強固なポリマー（Tg=40℃）であるのに対して、PmHLAはゴム状粘性状態である（Tg=-12℃）。後者の状態は、ポリマーマトリックスへの水の侵入に有利に働き、より高い加水分解速度に導き、これは、Ye et al. (1997)によってもまた報告されたものである。分解プロフィールに対するポリマーの物理的状態の影響は、両方のポリマーのTgよりも上の温度である、60℃において実施したさらなる分解研究によって確証した。予測されたように、分解速度は強力に増加したが、ここでは、PmHLAはPLAよりもゆっくりと分解した。60℃においては、PmHLAおよびPLAは、両方ともゴム状状態であり、従って、PmHLAについてのより遅い分解は、ポリマー上の疎水性ヘキシル基の存在および影響のみが原因であり得る。
【０１３４】
7週間の全体の期間にわたって分解を追跡すると、分解プロセスは2つの相に分けることができる。分解の最初の数週間において、重量の減少は観察されず、分子量の減少が最も顕著であった。第2の相において、分子量のゆっくりとした減少と一緒に、重量減少の発生が起こった。これは、水吸収に起因するエステル結合のランダムな切断を伴って内部ポリマーマトリックス中で最初に加水分解が起こり、続いて、ポリマーバルクから形成した小さなオリゴマーの拡散が起こる「バルク浸食」メカニズムに典型的である。これは、水吸収に起因する分解の最初の相において膨張した、ポリマーの視覚的局面によって確証された。「バルク浸食」メカニズムはポリ(D,L-ラクチド)については周知であるが（Hakkarainen et al., 1996）、このメカニズムは疎水性PmHLAについては全く驚くべきことであった。ポリマーバックボーンに沿ったヘキシル側鎖基の強力な疎水性効果に起因して、疎水性ポリ(オルトエステル)について公知であるような「表面浸食」メカニズムを予測することができる。実際、研究したPmHLAについては、ポリラクチドバックボーン上のモノ置換パターンおよび存在する数のヘキシル側鎖基は、水を反発させ、かつ加水分解に対して内部ポリマーマトリックスを保護する、十分に強力な疎水的効果を有していない。最後に、両方のポリマーは、分子量減少に関する類似の分解プロフィールを有したにも関わらず、PLAの重量減少はPmHLAのそれよりも速く起こったことが指摘される。この効果は、PmHLAからのより水溶性が低いヘキシル置換分解残基に起因する可能性が最も高く、これは内部のポリマーマトリックスから外部の水相に良好に拡散しない。
【０１３５】
本発明者らが実証したように、この新規なモノヘキシル置換PLAの粘度は、制御された薬物放出のための良好な分解性プロフィールを同時に示す注射用ポリマーを得るために仕立てることが可能である。異なる組み込まれる薬物を用いる研究が進行中であり、近い将来に提示される。
【０１３６】
本発明者らは、本実施例において、新規なポリ(モノヘキシル置換ラクチド)（PmHLA）の合成の制御および特性を提示した。60までの標的DPについてのmHLAモノマーのROPは、分子量対転換研究および1H NMRによって示されるように、活発な性質を伴って良好に制御された。PLA-ポリマーバックボーンに沿ったヘキシル側鎖基は、ガラス転移温度（Tg）および粘度に関する物理的特性に対して強い影響を有した。これらの値は、FoxおよびFloryの法則に一致して、ポリマーの分子量を調整することによって容易に仕立てることができる。ポリ(モノヘキシル置換ラクチド)（PmHLA）は低い粘度を示し、注射用薬物送達系のために適切である。これらの新規な疎水性ポリラクチドベースのポリマーは開環重合（ROP）によって合成されるので、このパラメーターの微調整は、得られるコポリマーについてのモノヘキシルラクチド-およびD,L-ラクチドモノマーの適切な比率を選択して、ヘキシル側鎖の数を調整することによって、おそらく達成することができる。さらに、これらの新規なポリマーの末端官能基は、最適化された薬物送達系のために必要とされるさらなる官能基を有する進歩した分子構造を加えかつ構築するために使用することができる。
【０１３７】
生理学的条件下で、PmHLAの分解メカニズムは、「バルク浸食」として説明することが可能であり、分解速度は標準的なPLAのそれと同様である。種々の組成物および高分子構造中の確立したPLA/PLGAポリマーとのコポリマーの組み合わせでもある、異なるポリ(アルキル置換ラクチド)に関するさらなる研究もまた想定される。
【０１３８】
実施例3
新規なポリ(ヘキシル置換ラクチド)を使用する制御薬物放出
生体適合性および生物分解性ポリラクチド／グリコリド（PLA/PLGA）は、縫合糸、移植片、コロイド状薬物送達系として、生物医学分野において最近30年間にわたって（Penning et al., 1993; Uhrich et al., 1999）、組織修復および操作（Liu and Ma, 2004; Stock and Mayer,Jr., 2001）ならびに抗癌薬物送達（Mu and Feng, 2003; Jiang et al., 2005）においてもまた大きな注目を受けてきた。医学分野の次に、これらは、多くの他の応用において、例えば、包装分野において、現在使用されている商品ポリマーと比較して環境に優しい材料として（Drumright et al., 2000; Vink et al., 2003）、使用されかつ高い関心を集めている。PLA由来の生成物の廃棄物のコンポストは、分解によって、非毒性の天然の乳酸に戻され、これは、一方ではこれらのポリマーの出発物質であり、他方ではコーンスターチなどの再生可能な資源から有利に得られる。開環重合（ROP）による、ラクチド／グリコリドモノマーからの制御された分子量および化学組成のPLAおよびそのコポリマーを製造する可能性にも関わらず（Dechy-Cabaret et al., 2004; Kricheldorf et al., 1995; Schwach et al., 1997; Degee et al., 1999; Ryner et al., 2001）、これらの材料は、すべての所望の応用のために適切なまたは最適な特性を常に示すわけではない。例えば、PLA/PLGAポリマーは、通常、40〜60℃周辺のガラス転移温度を有し（Jamshidi et al., 1988; Vert et al., 1984）、それゆえに、注射用薬物送達系のためにそれら自体に適用可能ではない。注射用ポリマーそれ自体は、エマルジョン、リポソームまたはミクロスフェアの注射用薬物送達系に対する有望な代替として、注目を受けることが増加している（Amsden et al., 2004; Hatefi and Amsden, 2002）。
【０１３９】
本発明らは、以前の論文において、新規な制御され状況に応じたポリマー性PLAベースの材料を設計するという観点で、新規なモノアルキル置換ラクチドの合成および開環重合（ROP）を報告した（Trimaille et al., 2004）。他の置換基によるラクチドモノマーのメチルリガンドの置換のストラテジー、およびROPによる新規な官能基化ポリラクチドベースの材料の合成は、新規な反応性触媒、例えば、トリフルオロメタンスルホナートスズ(II)および4-ジメチルアミノピリジンを使用して達成することができる（Trimaille et al., 2004; Moller et al., 2001; Nederberg et al., 2001）。これらの触媒は、分子量および分子量分布の良好な制御を有する非常に立体障害性のモノマーのROPを容易にする。他のアルキル置換ラクチドの次に、本発明者らは、モノヘキシル置換ラクチドおよびジヘキシル置換ラクチド［ポリ(モノヘキシル置換ラクチド)およびポリ(ジヘキシル置換ラクチド)］から得られた新規なポリラクチドの合成および特徴付けを説明し、これは、類似の分子量を有する標準的なPLAと比較して、低いガラス転移温度（Tg<-15℃）を有することが示された（Trimaille et al., 2004）。これらの初期の結果に基づいて、この疎水性置換ポリラクチドは、報告されている疎水性ポリ(オルトエステル)と比較し得る、薬物送達のための注射用半固体材料としての適用のために好ましくかつ興味深いものであり得る（Merkli et al., 1994; Schwach-Abdellaoui et al., 2001）。さらに、これらのPLAポリマーの疎水性の増加は、例えば、疎水性薬物のカプセル化効力および放出に関する、コロイド系におけるさらなる興味深い特性をもたらし得る。本発明者らの初期の研究は、ナノ粒子が、ナノ沈殿技術によってこれらの新規なポリマーから得ることが可能であることを示した。その活発な特徴および末端官能基を用いる、使用した開環重合技術もまた、確立されているPLA-PLGA系と組み合わせた、種々の新規なPLAベースのコポリマーを合成するための機会を与える。これにより、生物医学適用のための、状況に応じた物質特性を有する異なる官能基PLAの拡大されたライブラリーを容易に得ることができる。
【０１４０】
本発明らは、本実施例において、これらの新規なヘキシル置換ポリラクチド、これらの物理化学的特性、分解の反応速度論およびメカニズム、分解生成物の同定、およびモデル薬物としてのテトラサイクリンの放出に関する詳細な研究を、すべて類似物である標準PLAと比較して提示する。
【０１４１】
材料：ここでのすべての材料は実施例1に記載されるように調製した。
【０１４２】
モノマー合成：すべての合成したモノマーは実施例1に記載されるように調製した。
【０１４３】
ポリマーの合成および特徴付け：すべての合成したポリマーは実施例1および実施例2にそれぞれ記載されるように調製および特徴付けした。
【０１４４】
分解研究
40mgのポリマーをフラスコに配置し、ポリマーのTgよりも上まで穏やかに加熱した。次いで、5mLの0.1M リン酸緩衝液pH 7.4を加え、適切な温度でフラスコをゆっくりと攪拌した。所定の時間にポリマーを収集し、ミリQ水ですすぎ、定常的な重量まで乾燥し、その後、質量の損失および平均分子量の決定を行った。
【０１４５】
質量の損失（ML%）は、重量分析によって評価し、以下によって計算した：
2014065722.tif 000039
W0およびW1は、最初の重量、および時間tにおける乾燥ポリマーの残渣の重量である。
【０１４６】
分子量は、上記のように、GPCによって決定した。
【０１４７】
エレクトロスプレーイオン化／質量分析
分解生成物は、ESI/MS分析によって同定し、これはFinnigan MAT SSQ7000四極子質量分析装置上で実施した。水性分解媒体中に存在する残渣を真空中で乾燥させ、CH2Cl2/MeOH 9/1混液中に溶解し、150μL／分をESI部分に注入した。4500Vの電圧を、各生成物の多重プロトン化イオンを形成するために、ESI/MS電極上で維持した。質量を50〜1500質量／電荷単位でスキャンし、質量スペクトルを得るために1分間に20スキャンを平均した。
【０１４８】
テトラサイクリン放出研究
200mgポリマーおよび20mgテトラサイクリン塩酸塩（TH）を1.7mL THFおよび1mLメタノールに溶解し、十分に混合した。この混液を、真空中で、35℃にて72時間乾燥した。ここから、30mgのテトラサイクリン封入ポリマー試料を、10mLリン酸緩衝液0.1M pH=7.4と37℃でインキュベートした。放出媒体を、新鮮な緩衝溶液と毎日交換し、分析前に4℃で保存した。放出した薬物の量は、ポンプ（Waters 600Eコントローラー）、オートインジェクター（Waters 717 plusオートサンプラー）、UV検出器（Waters 2487）、およびインテグレーター（Millenium software, Waters）を備えたHPLCシステムを使用することによって決定した。使用したカラムは、5μm粒子サイズ、250mm長および4mm内径を有するNucleosil 100-5 C18（Macherey-Nagel（登録商標） Gmbh & Co., Duren, Germany）であった。移動相は、0.03M EDTA、0.011M KNO3およびpH3を与えるための酢酸を含む、ミリQ水およびアセトニトリル（81.5/18.5 v/v）の混液であった。0.7mL／分の流速を使用した。この溶液は、使用前にヘリウムを用いて脱気した。リン酸緩衝液0.1M pH=7.4中で5〜50μg/mLの範囲の濃度のTHの標準溶液を較正のために調製した。THの典型的な保持時間は、353nmにおいてモニターされる15.7分であった。
【０１４９】
ポリマーの合成および特性
完全に多用途な合成方法に基づいて、新規なアルキル置換ラクチドモノマーを、さらなる開環重合のために合成した。ここで研究したポリ(モノヘキシル-(PmHLA6)およびジヘキシル-(PdiHLA7)置換ラクチド)の合成工程はスキーム4に提示する。新規なモノヘキシル置換ラクチド（mHLA）4の合成は、2-ヒドロキシオクタン酸2の、中間体エステル3に導く2-ブロモプロピオニルブロミドとの「二段階ワンポット反応」に基づき、この中間体は、トリエチルアミンを用いる塩基性反応条件への交換後閉環を受ける。ジヘキシル置換ラクチド（diHLA）5は、p-トルエンスルホン酸との2-ヒドロキシオクタン酸2の単純な縮合反応によって合成した。2-ヒドロキシオクタン酸2は、ヘプタナール1から大スケールで容易に合成した（Shiosaki and Rapoport, 1985）。
【０１５０】
スキーム4
2014065722.tif 000040
【０１５１】
mHLA、diHLAおよびD,L-ラクチドの開環重合は、FDA認可された（Food Drug Admin. (1975)）Sn(Oct)2触媒および開始剤としてベンジルアルコールを用いて実施した。ベンジルアルコールは、H2/Pdを用いて切断されるその適合性、および可能なさらなる官能基化のためにPLAポリマー鎖上の反応性カルボン酸末端基を自由に設定することのために選択した。分子量および重合度（DP）は、［モノマー］／［BnOH］の比率を調整することによって制御可能である。ヘキシル置換ラクチドの重合は、それらの低い融点に起因して、100℃の比較的穏やかな温度において溶媒を含まない条件で実施することができた。対照的に、D,L-ラクチド重合のためには、この温度においては溶媒が必要であり、理想的にはトルエンを使用した。
【０１５２】
注射用薬物送達系としての潜在的な使用のために、ある程度低い粘度、合理的な分解時間、および薬物放出速度を有するポリ(ヘキシル置換ラクチド)が所望された。好ましい粘度は、2000〜10000g/molの分子量または重合度DP=10〜50を有するこれらのポリマーについて与えられる。これらのポリマーは、バルク条件における開環重合による非常に良好な制御および狭い多分散性を伴って調製することができる。図6A-Bにおいて示されるように、得られた分子量は、DP=60までの理論的に予想された値に一致する。より高い分子量については、D,L-ラクチド(b)の重合と比較したmHLA（a）の重合の制御の損失が現れる。これは、モノマーの反応性の損失に導く、バルク反応混合物の粘度の増加に起因する。ここで、より良好な制御は、反応条件を変化させることによって達成することができる。本発明者らの研究のために選択したポリマーおよびそれらの物質の特性は表7に要約され、以下で議論される。約4500、7500および9000g/molの同じ分子量のPmHLAおよびPLAは、適切なDPを標的とすること、および重合時間を調整することによって、全く狭い多分散性を伴って調製した。4500g/molのPdiHLAは、PLAバックボーンに沿ったより多くの数のヘキシル置換基の影響を研究するためのさらなる比較として合成した。1.5時間の重合時間は、約90%のD,L-ラクチドROP転換を得るために十分であったのに対して、ヘキシル側鎖基の立体障害に起因する置換ラクチドのROPのためにより長い時間が必要であった（DPおよびモノマーの性質に依存して1.5〜4時間）。ガラス転移温度（Tg）は、ポリマー分子量を4500〜9100g/molで変化させることによって、PmHLAについて-17〜-10℃、標準的なPLAについては38〜41℃の範囲であった。標準的なPLAと比較して、ガラス転移温度および他の物理的特性に対する柔軟性のヘキシル基の影響は明白である。類似物モノヘキシル置換ラクチドについてよりも25℃低い-42℃のTgを有する4500g/molのPdiHLAについて示されるように、Tgは、ポリマー上のヘキシル基の数を増加することによってさらに減少することができる。それらの低いTgに起因して、ポリ(ヘキシル置換ラクチド)は室温においてゴム状粘稠性状態である。注射による想定される医学的適用のために、これらのポリマーについての粘度は、図5において示されるように、適切な分子量を選択することによって制御することができる。また、例えば、PLAとのランダムコポリマー中で、ポリマーバックボーンに沿ったヘキシル側鎖基の数を仕立てることが可能である。PmHLAは、典型的には、0.1〜10s-1の範囲の剪断速度についてはニュートン流体のように挙動し、剪断減粘性挙動は、多くのポリマーについてそれが知られているようなこの値よりも上で観察された。ニュートンドメインを観察すると、粘度（η0）は、分子量Mnを2800g/molから9100g/molまで増加させることによって、25℃において140Pa.sから4850Pa.sまで、および37℃において45Pa.sから720Pa.sまで変化した。PdiHLAは剪断速度よりも下ではPmHLAと同じ挙動を示したが、40Pa.sのニュートン粘度は、約4500g/molのMnについて25℃において715Pa.sでPmHLAについて観察されたものよりも有意に低かった（表7を参照されたい）。これは、疎水性かつより多い数のヘキシル側鎖基によって付与される全体のポリマーの柔軟性の増加によって説明することができる。結論として、ヘキシル置換ポリラクチドの物理的特性または「注射可能性」は、分子量またはこれらのポリラクチド上のヘキシル基の数を変化させることによって、調節または微調整することができる。
【０１５３】
（表７）PLA、PmHLAおよびPdiHLAの反応条件（100℃）および特性
2014065722.tif 000041
【０１５４】
分解研究
注射用薬物送達系の目的のために、新規なポリ(ヘキシル置換ラクチド)の分解性を調べた。ヘキシル側鎖基に起因して、これらの新規なポリラクチドは、比較し得る標準的なPLAよりもはるかに疎水性であり、PLAの分解に対する違いを引き起こす。さらに、分解速度および分解メカニズムは、薬物放出プロフィールに対して重要な影響を有する。以下において、本発明者らは、生理学的条件におけるPmHLAおよびPLAの分解研究の結果を提示する。
【０１５５】
比較し得る分子量のPmHLAおよびPLAの分解メカニズムは、リン酸緩衝液pH 7.4中、37℃において、時間の関数として、分子量および重量の減少に関して調べた。結果を図6A-Cに示す。ポリマーの選択した最初の分子量とは独立して、PmHLAについての分子量減少プロフィールは、標準的なPLAのそれと同様であった。PmHLA上のヘキシル基は、それらのより高い立体障害、ならびに水およびそのヒドロキシルイオンに対する可能な疎水的保護のために、エステル結合の加水分解の速度を減少することが予想することができる。しかし、実際は、分解速度は、PmHLAについてわずかに高かった。これは、37℃におけるポリマーの物理的状態によって説明できる。ここでは、PLAは、ガラス状の強固なポリマー（Tg=40℃）であるのに対して、PmHLAはゴム状粘稠性状態である（Tg約-15℃）。後者の状態は、ポリマーマトリックスへの水の侵入に有利に働き、より高い加水分解速度に導き、これは、Ye et al. (1997)によってもまた報告されたものである。
【０１５６】
開示剤としてのベンジルアルコールの存在下でのROPに起因して、合成したポリラクチドは、ベンジルエステル末端基を有している。分解速度に対するこれらの酸基の影響を調べるために、カルボキシル末端基を有する類似物ポリラクチドを得るために、開始剤として水を用いて、PmHLAを代替的に合成した。図6Aにおいて示されるように、ベンジルエステル末端を有するPmHLAおよびカルボキシル末端基を有するPmHLAの分解プロフィールについて、違いは観察されなかった。
【０１５７】
7週間の全体の期間にわたって分解を追跡すると、分解プロセスは2つの相に分けることができる。分解の最初の数週間において、重量の減少は観察されず、分子量の減少は開始分子量とは独立して速かった。第2の相において、分子量のゆっくりとした減少と一緒に、重量減少の発生が起こった。これは、水吸収に起因するエステル結合のランダムな切断を伴って内部ポリマーマトリックス中で最初に加水分解が起こり、続いて、ポリマーバルクから形成した小さなオリゴマーの拡散が起こる「バルク浸食」メカニズムに典型的である。これは、水吸収に起因する分解の最初の相において膨張した、ポリマーの視覚的局面によって確証された。「バルク浸食」メカニズムはポリ(D,L-ラクチド)については周知である（Hakkarainen et al., 1996; Grizzi et al., 1995）。ポリマーバックボーンに沿ったヘキシル側鎖基の可能性のある強力な疎水性効果に起因して、疎水性ポリ(オルトエステル)について公知であるような「表面浸食」メカニズムもまた考慮することができる（Gurny et al., 1999）。結論として、研究したPmHLAについては、ポリラクチドバックボーン上のモノ置換パターンおよび存在する数のヘキシル側鎖基は、水を反発させ、かつ加水分解に対して内部ポリマーマトリックスを保護する、十分に強力な疎水的効果を有していない。
【０１５８】
この分解研究は、より高い分子量では、ポリマーが重量減少のより遅い発生を有することをさらに示した（図6A-C）。両方のポリマーが分子量の減少に関して類似の分解プロフィールを有したにも関わらず、PLAの重量減少はPmHLAのそれよりもより初期に起こった。この効果は、PmHLAからのより水溶性が低いヘキシル置換分解残基に起因する可能性が最も高く、これは内部のポリマーマトリックスから外部の水相に良好に拡散しない。
【０１５９】
さらなる分解研究は、両方のポリマーのTgより上の温度である60℃において実施した（図7）。予測されたように、分解速度は強力に増加したが、しかし、ここでは、PmHLAはPLAよりもゆっくりと分解した。この結果は、上記に議論した、分解プロフィールに対するポリマーの物理的状態の影響を確証する。60℃においては、PmHLAおよびPLAは、両方ともゴム状状態であり、PmHLAについてのより遅い分解は、ポリマー上の疎水性ヘキシル基の存在および影響に起因し得る。これは、図6Aに示されるように、PmHLAの分解を、約4500g/molの同じMnの2倍の数のヘキシル置換PdiHLAと比較したときにさらにより明白になる。両方のポリマーは、ゴム状状態にあり、分子量の減少は、PmHLAについての45%のプラトーと比較して、遅い開始の時間および最初のMnの75%における分子量のプラトーを有するPdiHLAについて、はるかに遅かった。PdiHLAは、より高温においてもほとんど分解性を示さなかった。
【０１６０】
分解産物の同定は、ヒト身体中の注射用薬物送達系としてのこれらのヘキシル置換ポリラクチドの潜在的な使用のための、毒性の問題に対する展望において決定的である。水相に存在する分解化合物は、エレクトロスプレーイオン化／質量スペクトル分析（EIS/MS）によって分析した。85℃における48時間の分解後のPmHLA残渣のスペクトルを決定した。より高い温度を、分解を加速するために選択した。すべての分子量ピークを、PmHLAのエステル結合の加水分解から生じる異なるサイズのオリゴ-エステルであるとして同定した（表8）。60時間の分解時間後に得られたスペクトルは、2-ヒドロキシオクタン酸2（M=159）および乳酸（M=89）の分子量ピークの存在のみを明らかにした。両方の化合物は、これらのポリマーの合成のために最初に使用されるが、乳酸はヒト身体中に存在する天然の化合物として非毒性であり、2-ヒドロキシオクタン酸は局所的適用のためにFDAによって認可されている（Hall and Hill, 1986）。
【０１６１】
（表８）PmHLAの分解産物についての構造および分子量の割り当て
2014065722.tif 000042
a実際の分子量はピーク分子量プラス1個のプロトンの原子量である（負の分極）。
【０１６２】
テトラサイクリン放出
テトラサイクリン塩酸塩（TH）およびテトラサイクリン遊離塩基（TB）は、ヘキシル置換ポリラクチドからの放出研究のためのモデル薬物として試験した。この広いスペクトルの抗生物質は、ヒト医薬において広く使用されてきた。最近、Heller and Gurnyは、歯周病の治療のための注射用薬物送達系のための疎水性半固体ポリ(オルトエステル)（POE）の中にこれを首尾よく適用した（Schwach-Abdellaoui et al.,, 2001a; Schwach-Abdellaoui et al., 2001b）。ここで、テトラサイクリン塩酸塩（TH）を用いる研究は、これらの2つの種類の疎水性ポリマーについての類似性および違いに関するPOE研究および確認から、本発明者らの以前のデータとの容易な比較を促進するはずである。
【０１６３】
TH封入PmHLA（10% w/w）は、THF／メタノール中でのポリマーおよび薬物の溶解、続いて真空下での乾燥により、簡単に調製した。その低い粘度および注射用薬物送達系としての潜在的な用途のために、Mn=4500g/molの分子量を有するPmHLAを選択した。同じ分子量のテトラサイクリン封入PLAを対照として調製した。GPC分析は、薬物封入ポリマーの最初の安定性を確認するために、テトラサイクリンの取り込み後に実施した。分子量は37℃において一定のままであり、THの酸性性質によっておそらく誘導されるポリマーの分解は観察できなかった。PmHLAとPLAの両方からのテトラサイクリンの放出プロフィールは図8に示す。THの放出は、PLAからよりもPmHLAからで高く、そして最初の6日間において、その後の数日間よりも両方のポリマーの場合においてはるかに高かった。興味深いことに、放出されたTHの総量は、標準的なPLAから（23%）よりもPmHLA（最初に封入したTHの45%）からでより高かったが、ポリマーは、同じ分解速度を有した（図6A）。本発明者らは、このことが、37℃における強固なPLAと比較してPmHLAのゴム状粘稠性状態を理由とする、PmHLAバルクマトリックスから、外部相におよび水性分解媒体までの、THの容易な拡散によるものと考える。比較し得る放出研究はまた、テトラサイクリン遊離塩基（TB）を用いて実施した。放出されたTBの量は、再度、PLAからよりもPmHLAからで高かった。両方のポリマーについて、放出されたTBの量は、THの場合においてよりもはるかに低かった。テトラサイクリン遊離塩基（TB）は、対応する塩酸塩（TH）よりもはるかに水溶性が低く、従って、内部ポリマーマトリックスから外部相への水を伴う拡散がより遅い。ポリマー中の最初に封入したTHの総量は、放出後に完全に回収されなかった。実際に、THが、より活性が低いエピマー4-エピテトラサイクリンに部分的に分解されたことを示すことができた。放出媒体のすべてのHPLC分析において、この副産物のシグナルが、活性THに加えて見い出された。THは酸性条件において急速に分解し、約50%のエピマー型に導かれることが以前に報告された（Schwach-Abdellaoui et al., 2001）。それゆえに、ここでもまた、ポリマー分解が起こる一方、THが、酸性環境を有するポリマーマトリックス内部で分解されるという可能性がある。4-エピテトラサイクリンと比較して、医学的に活性であるTHの放出比率は、標準的なPLAよりもPmHLAについて系統的に高かった。
【０１６４】
結論として、そのより高い速度および活性THのより多い総量を伴うPmHLAからのTH薬物放出は、PLAよりも好ましい。興味深いことに、PmHLAからのTH放出プロフィールは、25%THを封入され、14日間以内に約30%の活性THを放出する市販のActisite繊維について報告されたものよりも45%良好である（Schwach-Abdellaoui et al., 2001）。
【０１６５】
本実施例において、本発明者らは、新規なポリ(ヘキシル置換ラクチド)（PHLA）の合成の制御および特性を提示する。PLA-ポリマーバックボーンに沿ったヘキシル側鎖基は、ガラス転移温度（Tg）および粘度に関する物理的特性に対して強い影響を有した。これらの値は、ポリマーの分子量を調整することによって容易に仕立てることができる。提供したポリ(モノヘキシル置換ラクチド)（PmHLA）は低い粘度を示し、注射用薬物送達系のために適切である。これらの新規な疎水性ポリラクチドベースのポリマーは開環重合（ROP）によって合成されるので、このパラメーターの微調整は、得られるコポリマーについてのモノヘキシルラクチドおよびD,L-ラクチドモノマーの適切な比率を選択して、ヘキシル側鎖基の数を調整することによって、おそらく達成することができる。さらに、これらの新規なポリマーの末端官能基は、最適化された薬物送達系のために必要とされるさらなる官能基を有する進歩した分子構造を加えかつ構築するために使用することができる。
【０１６６】
生理学的条件下で、PmHLAの分解メカニズムは、「バルク浸食」として説明することが可能であり、分解速度は標準的なPLAのそれと同様である。モデル薬物としてのテトラサイクリン塩酸塩（TH）およびテトラサイクリン遊離塩基（TB）の初期の放出研究は、類似物PLAよりも、PmHLAからの活性型テトラサイクリンのさらに良好な放出を示した。
【０１６７】
種々の組成物および高分子構造中の確立したPLA/PLGAポリマーとのコポリマーの組み合わせでもある、異なるポリ(アルキル置換ラクチド)に関するさらなる研究が現在進行中である。異なる医学的適用のためのこれらの疎水性置換ポリラクチドベースポリマーの開発および最適化が近い将来に提示される予定である。
【０１６８】
実施例4
疎水性薬物キャリアとしての新規な両親媒性メトキシポリ(エチレングリコール)-ポリ(ヘキシル置換ラクチド)ブロックコポリマー
本実施例は、バルクで、100℃において、触媒としての2-エチルヘキサン酸スズ(II)（Sn(Oct)2）、および開始剤としてのメトキシポリ(エチレングリコール)（MPEG）の存在下で、モノおよびジヘキシル-置換ラクチド（mHLAおよびdiHLA）の開環重合（ROP）によって合成された、新規な両親媒性メトキシポリ(エチレングリコール)-ポリ(ヘキシル置換ラクチド)ブロックコポリマーを提示する。1H NMRおよびGPCによって示されるように、予測可能な分子量および狭い多分散性のMPEG-PmHLAおよびMPEG-PdiHLAコポリマーが得られた。DSC実験は、MPEG-PHLAブロックコポリマーが、PHLAドメインから分離したMPEGドメインを含むバルク微小構造を提示することを示した。ミセルがこれらのブロックコポリマーから首尾よく調製され、サイズは30〜80nmの範囲であった。予想されたように、同じ組成および分子量のコポリマーについては、臨界ミセル濃度（CMC）は、ポリエステルブロック上のヘキシル基の数の増加に伴って減少することが見い出され（MPEG-PLA>MPEG-PmHLA>MPEG-PdiHLA）、希釈条件における薬物キャリアとしてこれらのミセルを想定することを可能にした。PLA鎖上のより多い数のヘキシル基によるミセルコアの疎水性の増加は、より大量の色素がミセル中に取り込まれるナイルレッド吸収実験によって証明された。これらのミセル状態の新規な両親媒性コポリマーは、これがグリセオフルビンモデル薬物を用いて示されたので、最適化された疎水性薬物封入のために大きな関心が持たれる。
【０１６９】
それらの安全性特性および生物分解性特性に起因して、両親媒性PEG-PLAまたはPEG-PLGAブロックコポリマーは、薬物キャリアとして、過去数十年間にわたって広範に（Kataoka et al., 2001; Yasugi et al., 1999; Riley et al., 2001; Lin et al., 2003）、特に最近では抗癌薬物の送達のために（Yoo and Park, 2001; Zhang et al., 2005）研究されてきた。このようなジ-ブロックコポリマーは、水性媒体中で自己集合し、疎水性ポリラクチドセグメントによって形成されるコア、および親水性PEG鎖からなる周囲の殻を有する球状ミセル（〜50nm）を形成することができる。後者の殻は、水系中での表面を安定化し、および生物学的成分との相互作用の減少に起因して、血液区画中での長い半減期を保証する（Gref et al., 1995）。多くの潜在的な疎水性薬物は、これらのミセルのコアに容易に包括可能であるが、薬物封入はしばしば低く、医学的適用のために効率的であるためには改善される必要がある。本発明者らは、最近、薬物放出、分解性、および注射可能性に関する標準的なPLAに対する代替としての新規なポリ(ヘキシル置換ラクチド)PHLAの潜在能力を記載した（Trimaille et al., 2004; 上記の実施例もまた参照されたい）。PEGを伴うこれらの疎水性アルキル置換PLAの使用は、それらのミセルサイズ、薬物封入、および分解性に起因して、薬物送達のために興味深いものであり得る。ここで、本発明者らは、これらの新規な両親媒性ブロックコポリマーの合成および特徴付け、ならびに疎水性薬物（グリセオフルビン）のカプセル化能力に関するミセルの調製および特性を説明する。結果は、同じ分子量および組成の、標準的なPLA-PEGジ-ブロックコポリマーとともに、議論および比較する。
【０１７０】
材料：ここでのすべての材料は実施例1に記載されるように調製した。
【０１７１】
モノマー合成：すべての合成したモノマーは実施例1に記載されるように調製した。
【０１７２】
ポリマーの合成および特徴付け：すべての合成したポリマーは上記の実施例に記載されるように調製および特徴付けした。
【０１７３】
ミセルの調製および特徴付け
20mgの精製コポリマーおよび異なる量のGFを2mLアセトンに溶解した。次いで、この溶液を、攪拌下で、4mLミリQ水に滴下して加えた（1滴／3秒）。アセトンおよび一部の水を減圧下で除去し、5.2mg/mLの典型的なミセル濃度に達した。
【０１７４】
ミセルの平均サイズは、25℃において90℃の散乱角度を用いて、He-Neレーザー（633nm）を備えたMalvern Zetasizer 3000HS（UK）を使用して、準弾性光散乱（QELS）によって決定した。
【０１７５】
ブランクミセル（GFなし）に対するナイルレッド吸収実験：20μLのナイルレッドのストック溶液（0.97mg/mLのTHF／アセトン 1/2）を、所定の濃度（2.1mg/mL）の各コポリマー（同じMnおよび組成のMPEG -PLA、-PmHLA、-PdiHLA）からの1.5mLのミセル溶液に加えた。PEG溶液（2.1mg/mL水）、および純水（ミセル溶液の代わり）もまた、参照としてナイルレッドとインキュベートした。溶液は、暗所で一晩平衡化して、THFおよびアセトンを除去した。各溶液のUV-可視光スペクトルは450〜650nmで記録し、ナイルレッドなしで調製した対応するブランクで補正した。
【０１７６】
臨界ミセル濃度（CMC）の決定（ブランクミセル）：蛍光測定を、ナイルレッドとともに実施し、CMCを決定した。5mg/mLのミセルのストック溶液から、異なる希釈液を調製して、0.0001〜1mg/mLの範囲の濃度の試料を得た。次いで、アセトン中の2μLのナイルレッドストック溶液（0.97mg/mL）を200μLの各試料に加え、アセトンをエバポレートした。蛍光測定を、Safire（Tecan）マイクロプレートリーダーを使用して、96ウェルプレートで実施した。発光スペクトルは、λexc=550nmを使用して、560〜750nmで記録した。CMCは、以前にCoutinho et al. (2002)によって記載されたように、コポリマー濃度の関数として、最大発光波長を表すプロット上の変曲点において決定した。
【０１７７】
HPLCによるGFレベルの測定
ミセル溶液は、6000gで7分間遠心分離し、包括されていないGFを除去した。次いで、100μLを900μLアセトニトリル中に溶解して、ミセルを破壊し、かつ包括されたGFをアッセイした。HPLCシステムは、ポンプ（Waters 600Eコントローラー）、オートインジェクター（Waters 717 plusオートサンプラー）、UV検出器（Waters 2487）、およびインテグレーター（Millenium software, Waters）からなった。使用したカラムは、5μm粒子サイズ、250mm長および4mm内径を有するNucleosil 100-5 C18（Macherey-Nagel（登録商標） Gmbh & Co., Duren, Germany）であった。移動相は、45mMリン酸二水素カリウム溶液（ミリQ水中）およびアセトニトリル（45v%）の混液であった。pH3にするためにピロリン酸を使用した。1mL／分の流速を使用した。この溶液は、使用前にヘリウムを用いて脱気した。2〜18μg/mLの範囲の濃度の水／アセトニトリル（1/9）中のGFの標準溶液を較正のために調製した。GFの典型的な保持時間は、293nmにおいてモニターされる9.5分であった。PEG-P(H)LAコポリマーがこの波長において干渉を起こしていないことを確認した。
【０１７８】
両親媒性PEG-PHLAの合成および特徴付け
本発明者らの以前の研究において、本発明者らは、官能基化ポリラクチド材料の設計のための新規なアルキル置換ラクチドモノマーの合成および開環重合を報告した（Trimaille et al., 2004）。本発明者らは、特に、開環重合後に、標準的なPLA/PLGAと比較して興味深い物理的特性を有する新規な生物分解性ポリマーに導いた、モノおよびジヘキシル置換ラクチド（それぞれmHLAおよびdiHLA）に焦点を当てた。ここで、新規な両親媒性ブロックコポリマーとして、PEGと組み合わせたこれらの疎水性ポリラクチドの潜在能力に関する研究を提示する。mHLA合成は、ヘプタナール1から大スケールで容易に合成される2-ヒドロキシオクタン酸2の、中間体エステル3に導く2-ブロモプロピオニルブロミドとの「二段階ワンポット」反応に基づき、この中間体は、トリエチルアミンを用いる塩基性反応条件への交換後閉環を受ける（スキーム5）。diHLA5は、Dean- Stark装置中で、p-トルエンスルホン酸との2-ヒドロキシオクタン酸の単純な縮合反応によって合成した。ジ-ブロックMPEG-PmHLA6およびMPEG-PdiHLA7コポリマーは、スキーム5に記載されるように、バルク中で、100℃で、開始剤としてメトキシ-PEG-OH 2000g/mol（DP〜45、MPEG2と呼ばれる）、およびFDA-認可触媒Sn(Oct)2（モル比Sn(Oct)2／MPEG=0.5）を使用して、mHLAおよびdiHLAのそれぞれ開環重合によって合成した。開始剤と触媒の両方は、THF中のストック溶液として使用し、溶媒は、重合の最初に反応フラスコから除去した。D,L-ラクチドは、参照として、同じ条件下で重合した。
【０１７９】
スキーム5
2014065722.tif 000043
【０１８０】
異なるラクチドのROPの結果を表9に提示する。最初に、ROPを、mHLAとD,L-ラクチドの両方についての15の標的DPを用いて実施した。1時間の重合時間が、D,L-ラクチドのほぼ完全な転換（95%）に達するために十分であると思われる。同じ重合時間後のmHLAについて得られた転換は、ヘキシル側鎖基によってもたらされる立体障害に起因して、わずかに低かった（84%、データ示さず）。それゆえに、mHLAのROPは1.5時間の間実施し、転換はほぼ完全であった（94%）。1.5時間の重合時間はまた、30の標的DPについてmHLAの許容される転換に達するために十分であった（90%）。4時間の時間の延長が、さらに多くの立体障害を有するdiHLAについて、良好な転換（>90%）を得るために必要とされた。以下において、コポリマーは、それぞれ、MPEG2-PLA3、MPEG2-PHLA3およびMPEG2-PHLA5と称する（MPEGx-P(H)LAy、ここで、xおよびyは、それぞれ、MPEGおよびP(H)LAブロックのMnをkg/molで表す）。
【０１８１】
（表９）開始剤としてMPEG 2000g/molを用いる異なるラクチドのROPによって得られるコポリマーの特徴（バルク、100℃）
2014065722.tif 000044
【０１８２】
すべてのコポリマーの分子量は予想値と近く、狭い多分散性を有し（Mw/Mn〜1.15）、重合が十分に制御されたことを示した。MPEGに対して比較した、MPEG-PmHLAについてのGPC分析によって観察された保持時間のシフトは、MPEGの「マクロ-アルコール」が重合を十分に開始したことを示した。ポリマー特徴付けの1つの例として、1H-NMRスペクトル（300MHz、CDCl3）は、ヘキサン中での沈殿による精製後のMPEG-PHLAコポリマーについて決定した。MPEGとラクチドの両方のプロトンピークは明確に同定することができ、コポリマーの組成は、PEGのCH2プロトンおよびヘキシルラクチドのメチンプロトンのピーク積分から誘導することができた。MPEG2-PmHLA3の1H-NMRスペクトルもまた決定した。組成は予測したものに近く（表9）、ROPが十分に制御されたことを確認した。
【０１８３】
DSCによるコポリマー微小構造の分析
DSC実験は、コポリマー微小構造を解明するためにMPEG-PHLAコポリマーに対して実施し、結果はMPEG-PmHLAコポリマーの場合について図9に示す。参照として、PmHLA5とMPEG2の両方のホモポリマーを分析した。PmHLA5は、低いTg=-16℃を示すアモルファスポリマーであるのに対して、MPEG2は高度に結晶性であり、融解ピークTm=56℃を示す。MPEG-PHLAブロックコポリマーのDSCスペクトルは、両方のホモポリマーの特徴的な特性を示し、コポリマーがPmHLAドメインから分離したMPEGドメインを含むバルク微小構造を提示することを実証した。しかし、ホモポリマーと比較した、融点とガラス転移温度の両方のシフトは、両方のポリマー鎖の間に相互作用が存在することを示す。これらは、MPEG鎖ならびにPmHLA鎖の移動性を制限する、それらの共有結合のせいである可能性がある。ブロックコポリマー中のPmHLAの鎖長を増加させるとき、融解温度は、ピーク強度の減少と一緒に、低い値にシフトした（56℃から36℃まで）。このことは、MPEGホモポリマーと比較して、ブロックコポリマー中での結晶性がより顕著ではないことを実証する。コポリマーのTg（-12.5℃および-13℃）は、PmHLAホモポリマーのTg（-16.2℃）と比較して、わずかに増加した。これはまた、前に議論したように、コポリマー中に取り込まれたときの、PmHLAセグメントの移動性の減少におそらく起因する。
【０１８４】
MPEG2-PdiHLA3コポリマーについてのDSC分析は、典型的には、MPEG-PmHLAと同じプロフィールを示し、38℃のTmおよび-42℃のTgを有した（以前に報告されたように、Mn=5600g/molのPdiHLAホモポリマーのTgは-47℃である（Trimaille et al., 2004））。
【０１８５】
ミセルの調製および特徴付け
疎水性P(H)LAおよび親水性PEGセグメントからなるジブロックコポリマーの両親媒性性質は、PLAコアおよびPEG殻を有する水中のミセルを形成する機会を提供する。同じ分子量（〜5000g/mol）および組成（PEG/PLA〜40/60、wt%）を有するMPEG2-PLA3、MPEG2-PLA3、MPEG2-PLA3コポリマーを、ミセル調製のために使用した。ポリマーミセルは、アセトンを使用する直接的沈殿法によって調製した（Yoo and Park, 2001）。後者は、ミセル調製後に減圧下で除去した。ミセルの平均サイズは、90℃においてQELS測定によって決定し、結果は表10に提示する（カラム0mg/g）。最も小さいミセルは、MPEG2-PdiHLA3コポリマーについて観察され、類似物MPEG2-PLA3およびMPEG2-PmHLA3についての約70nmと比較される、30nm平均直径を有した。このことは、鎖に沿ってヘキシル基の数を増加させたときのポリラクチドブロックのより高い疎水性によって説明することができ、ミセル調製の間に、非溶媒としての水の添加の際に、より強力な収縮に有利に働く。QELSによって与えられる多分散性指標はむしろ高かった（>0.2）ことが指摘される。実際、多モード分析は、多分散性の増加に寄与するいくつかの凝集（400〜700nm）の存在を示した。これらの凝集は、濾過によって容易に除去することができた。
【０１８６】
（表１０）異なるコポリマーから調製したブランクおよびGF-封入ミセルの平均サイズ（準弾性光散乱測定によって決定、3連）
2014065722.tif 000045
a準弾性光散乱測定によって提供された多分散性（μ2/Γ2）
aGFの導入量、ミセル調製のためのコポリマーのグラムあたりのミリグラム
【０１８７】
標準的なMPEG-PLAから調製したものと比較した、これらの新規なPHLAベースの両親媒性コポリマーから形成したミセルの特性をさらに特徴付けするために、ナイルレッドプローブ取り込み実験を実施した。この色素の最大吸収波長は、Davis et al. (1966)によってすでに報告されているように、その疎水的環境によって強く影響を受ける。各ミセル溶液中のナイルレッド溶液（2.1mg/mL）および混合物を、24時間ゆっくりと攪拌した。ミセルのコアへのナイルレッドの拡散の結果として、ミセル溶液はすぐに赤みがかった色に変わるのに対して、純粋なPEGを有する対照溶液および純水は着色しないままであった。UV-可視光スペクトルを、MPEG2-PLA3、MPEG2-PmHLA3およびMPEG2-PdiHLA3について記録した。最大波長吸収は、それぞれ545nmから540nmおよび535nmにシフトしており、PLA鎖上のヘキシル基の密度の増加の結果として、ミセルの極性が減少していることを明確に示す。さらに、ナイルレッド吸収は、ポリエステル上のヘキシル基の数の増加に伴ってより高かった。このことは、より多くの量のナイルレッド疎水性分子がミセルコアに取り込まれたことを示す。純粋なPEGから作られた試料について観察された外見上の吸収の非存在は、ナイルレッドが親水性PEGブロックについての親和性を有さないこと、およびミセルのコアに濃縮されている疎水性P(H)LAブロックと合わせて観察されるのみであることを確認した。
【０１８８】
臨界ミセル濃度（CMC）は、蛍光プローブとしてナイルレッドを使用して決定した。この分子が外見上水に不溶性であり、ミセルの疎水性領域にのみそれ自体可溶化するという事実に基づいて、図10Bに示されるように、ミセルが形成するとすぐに、強烈な蛍光を観察することができる。ここで、最大蛍光強度は、ポリマー濃度の関数として提示される。CMCは、ポリマー濃度の関数として最大発光波長のプロットの変曲点において正確に決定することができ（図19A）、これは、Coutinho et al. (2002)によって開発された方法である。予想されるように、MPEG2-PmHLA3およびMPEG2-PdiHLA3について決定されたCMCは、P(m/di)HLA3セグメントの疎水性の増加に起因して、10mg/Lを有する類似物MPEG2-PLA3と比較して、わずかに低く、それぞれ、8.5および8mg/mLであった。これらの低いCMC値は、非常に希釈された条件における薬物キャリアとして、これらの新規なミセルの使用を想定することを可能にする。
【０１８９】
標準的なPLAと比較して、ヘキシル置換PLAのミセルコアの強化された疎水的性質は、最適化された疎水性薬物封入のためにとりわけ関心を集め得る。この目的のために、これらの新規なミセル中のグリセオフルビン（GF）の取り込みを調べた。GF封入ミセルを調製するための手順は、GFが水相への添加の前にアセトン中でコポリマーとともに溶解されたことを除いて、ブランクのものと同じであった。アセトンの除去後、包括されていないGFは水に不溶性であり、遠心分離によって容易に除去された。どのような量のGFが使用されても、平均サイズは常に30〜80nmの範囲内に含まれた。異なるミセルに包括されたGFの量は、アセトニトリル中でのコポリマーの可溶化によるミセルの破壊後、HPLCによって評価した。図11に示されるように、封入したGFのレベルは、導入されたGFの量がどれだけ  であっても、より疎水性のコアを有するミセル中でより高かった。PLAベースのミセルと、PmHLAおよびPdiHLAベースのミセルの間で有意な違いが観察された。後者の2つについては、包括されたGFのレベルは比較的類似していた。
【０１９０】
本実施例は、開始剤としてメトキシ-末端PEGを使用し、触媒としてSn(Oct)2の存在下でのモノヘキシル置換ラクチドのROPによる、新規な両親媒性MPEG-PHLAジ-ブロックコポリマーの合成および特徴付けを提供する。予想分子量および狭い分布が達成された。コポリマーの物理的特性はDSCによって決定し、これは、両方のホモポリマーから生じるアモルファスドメインおよび結晶性ドメインの存在を示した。ミセル（〜40-90nm）は、これらの新規なコポリマーから首尾よく調製された。ナイルレッドを用いるUV-可視光実験は、ポリエステル鎖上のヘキシル基の密度を増加させるときに、ミセルコアの強化された疎水性を示し、最大吸収波長のシフトの観察、およびより多量のナイルレッドの取り込みを伴った。CMCは、標準的なPLAベースのものについて得られた値（10mg/mL）よりも、モノおよびジヘキシル置換ポリラクチドベースのミセルについて、非常に低かった（8〜8.5mg/L）。このことは、極度の希釈条件における薬物キャリアとしてのこれらのミセルの使用を想定することを可能にする。内部ミセルコアのこの強化された疎水性は、グリセオフルビンモデル薬物について示されたように、高い疎水性薬物封入に導いた。最後に、コポリマー組成および分子量は、その物質について必要とされる最終的な特性に依存して、ROPの柔軟性のおかげで容易に調整可能であることが指摘される。
【０１９１】
実施例5
半固体生物分解性ネットワークの獲得のための新規なアクリル化星状ポリ(ヘキシル置換ラクチド)の合成および特徴付け
生物分解性PLAベースネットワークは、組織操作および薬物送達の鍵となる組織における材料としてのそれらの可能な応用のために、最近大きな注目を受けてきた（Barakat et al., 1996; Kelly et al., 2003）。現在では、生物分解性ネットワークの大部分が、さらなる架橋を有するアクリル化星状PLAに基づいている（Robson et al., 1993; Helminen et al., 2001）。本発明者らは、ここで、すでに報告されたような（Trimaille et al., 2004）、新規なアルキル置換ラクチドの合成および開環重合の本発明者らのアプローチに基づいて、このようなネットワークの特性を仕立てる可能性を説明する。特に、本発明者らは、ここで、半固体低ガラス転移温度ネットワークに導くアクリル化星状ポリ(モノヘキシル置換ラクチド)の合成および特徴付けを提示する。
【０１９２】
その合成が記載されているモノヘキシル置換ラクチド（mHLA）（Trimaille et al., 2005）は、1,1,1-トリス(ヒドロキシメチル)エタン（TE）および多官能性アルコール開始剤としてのペンタエリスリトール（PE）の存在下で重合し、それぞれ、3アームおよび4アームの星状構造を達成した。FDA認可Sn(Oct)2を、触媒として、0.25の触媒対開始剤モル比で使用し、ROPを便利なバルク条件にて100℃で実施した。結果を表11に提示する。mHLA重合の最初のシリーズは、TE（エントリー2）およびPE（エントリー3）を用いて、30のDPを標的として実施した。転換は、両方の開始剤について3時間の反応後にほぼ完了し（95%）、予想分子量および狭い多分散性が得られた（Mw/Mn<1.20）。参照として、標準的なD,L-ラクチドを、TEを用いて同じ条件で重合し（例外としてトルエンを溶媒として使用した）、転換は全体であった（エントリー1）。mHLAの多分散性（1.16）と比較して得られたわずかに高い多分散性（Mw/Mn=1.26）は、完全な転換（100%、表11）におけるトランスエステル化副反応の開始に起因する可能性がある。
【０１９３】
（表１１）星状ポリ(モノヘキシル置換ラクチド)の特徴付け
2014065722.tif 000046
a溶媒としてトルエンを使用
b1H NMRによる
c重複に起因して決定せず
【０１９４】
1H NMRを使用して、3-アームおよび4-アームのDP30の星状PmHLAの構造を、以下に示すように確認した（CDCl3、300MHz）。
2014065722.tif 000047
【０１９５】
TEおよびPEを用いて開始した、標的DP30のPmHLAの1H NMRスペクトルは、それぞれ、図23A-Bに提示する。すべてのピークを同定し、特に、TE開始剤およびPE開始剤からのCHOH末端基およびCH2シングレットは、後者が重合を開始する際に有効であったことを示し、ポリマーの星状構造を実証した。それにも関わらず、PE開始重合については、これらのピークの重複が、DPの計算（CH2およびメチンプロトンの積分から）を許容しなかった。TEによって開始される重合については、計算は可能であり、実験的に得られたDPは予測値と実際に近接していた（表11）。この開始剤からのCH3シングレット（約1ppm）もまた明確に同定した。
【０１９６】
次いで、TEおよびPEを用いるmHLAの重合の制御は、60および120のより高いDPを標的とすることによって、5時間の重合時間を用いてさらに調べた（表11、エントリー4-7）。予測されたものよりも低いMWおよびDP、ならびにより高い多分散性によって証明されるように、重合制御の損失を観察した。TEおよびPEによって開始されるポリマーのGPCクロマトグラムをさらに詳細に調べると、適度に狭くかつ対称なピークを30の標的DPについて観察したのに対して、わずかにショルダーを有するピークをより高い標的DPについて観察し、予測したよりも高い多分散性および低いMWを説明した。しかし、この現象は、PEを用いて開始したものよりも、TEを用いて開始した重合について顕著ではなく、「ショルダー」効果は、最大の標的DP120についてのみ観察した（PEについては、これはDP60と120の両方について観察した）。このことは、TEアルコールが重合の間にモノマーを融解する際に良好な溶解性であったのに対して、PEは溶解物またはトルエンおよびTHFのような溶媒のいずれかに不溶性であったという事実によるものである可能性がある。従って、後者のアルコールを用いる開始はより効率が悪く、結果として、すべての鎖が、「活発な」重合プロセスのために必要とされるようなように、同時に開始および伝搬することができない。
【０１９７】
PmHLAから生物分解性ネットワークを得るための観点で、次いで、ポリマーのアルコール末端基を塩化アクリロイルの使用を通して、スキーム6に記載されるようにアクリル化した。星状PLAもまた、参照として試験した。アクリル化収率は、精製（MeOH中での沈殿による）後に、1H NMRによって、開示剤から生じるCH2のものと、ビニルプロトンのピーク積分を比較することによって計算した。1H NMRは、大過剰の塩化アクリロイル（ポリマーのアルコール末端基あたり〜75当量）の存在下で、アクリル化の前後で精製星状PHmLAについて得た。アクリル化収率は非常に良好であり（>95%）、分子量および多分散性の値は、アクリル化前に得た値と同様であった（図12）。
【０１９８】
スキーム6：3-アーム星状PmHLAのアクリル化反応
2014065722.tif 000048
【０１９９】
（表１２）アクリル化星状（3アーム）PmHLAおよびPLAポリマーの特徴
2014065722.tif 000049
【０２００】
次いで、従来的なAIBN開始剤（ポリマーの二重結合あたり10mol%）を使用して、得られるポリマーの架橋を実施した。THF中で70℃における1時間の反応後、THF中で不溶性であり、かつこの溶媒によって膨張した固形混合物から見られるような、ネットワークが形成した。得られたネットワークのガラス転移温度（-20.5℃）は、アクリル化の前後でのst-PmHLAの値（-13.7℃および-14.2℃）とは有意に異なっており、星状ポリマーと比較して、得られたネットワークの新規な特性を実証した。本研究は、生物分解性半固体ネットワークを容易に得る可能性を示す。
【０２０１】
モノヘキシル置換ラクチドは、以前に記載されたように（Trimaille et al., 2005）合成し、Purac Biochem (The Netherlands) からのD,L-ラクチドは真空下で送達し、保存のために直接的にグローブボックスに移した。2-エチルヘキサン酸スズ(II)（Sn(Oct)2）、ペンタエリスリトール（PE）および1,1,1-トリス(ヒドロキシメチル)エタン（TE）はAldrich (Buchs, Switzerland) から購入し、塩化アクリロイルおよびα,α'-アゾイソブチロニトリル（AIBN）はFluka (Buchs, Switzerland) から購入した。PEおよびTEは、使用前に真空下で注意深く乾燥した。溶媒は標準的な方法によって乾燥し、使用前に蒸留した。
【０２０２】
星状P(mH)LA合成
重合は、典型的には、バルク中で（モノヘキシル置換ラクチド）、またはトルエン中で（D,L-ラクチド）、触媒としてのSn(Oct)2、および多官能性開始剤としてのPEまたはTEの存在下で（モル比Sn(Oct)2/開始剤=0.25）、1gのモノマーを用いて実行した。攪拌子を備えた反応フラスコにセプタムを装着し、真空下で炎に当て、そしてモノマーで満たしたグローブボックスに配置した。典型的な手順において（30の標的重合度［DP］について）、1.0gモノヘキシル置換ラクチド（9.34mmol）を、27.7mg TEとともに融解のために加熱し、120μL Sn(Oct)2ストック溶液（THF中0.20g/μL）をアルゴン雰囲気下で加え、この混合物を100℃まで加熱した。所望の反応時間において、〜100mgの混合物を取り出し、反応を非乾燥THFを加えることによってクエンチし、続いて冷MeOH中での沈殿および真空下で40℃での乾燥を行った。
【０２０３】
アクリル化星状P(mH)LA
反応混合物の残りは、乾燥THF中のポリマー（3mL）のアルコール末端基に関して大過剰の塩化アクリロイルを加えることによってクエンチした。この溶液を室温で16時間攪拌し、1mLの水を加えて、残りの塩化アクリロイルを加水分解した。ポリマーはメタノール中で沈殿させた。
【０２０４】
アクリル化星状P(mH)LAの架橋
アクリル化ポリマーは、AIBN（二重結合あたり10mol%）とともにTHF中に溶解した。この溶液をアルゴンで30分間脱気し、次いで70℃まで加熱した。ネットワークは、1時間〜１時間30分後に形成した（THF中で不溶性）。
【０２０５】
ポリマーの特徴付け
重合転換およびDPは、1H NMR分析、ならびにゲル浸透クロマトグラフィー（GPC）による分子量および多分散性によって決定した。1H NMRスペクトルは、重水素化クロロホルム中で、Brukerスペクトル分析装置（300 MHz）を用いて記録した。GPCは、Styragel HR 1-4カラム（Waters）を装着し、かつWaters 410示差屈折計に接続されたWatersクロマトグラファー上で実行した。THFが連続相であり、既知の分子量：500、2630、5970、9100、37900、96400g/mol（Tosoh Corporation）のポリスチレンを較正標準として使用した。
【０２０６】
ポリマーの熱分析は、示差走査熱量計（SSC/5200, Seiko Instruments）を用いて実施した。加熱は10℃／分の流速にて窒素下で実施し、温度はインジウム標準を用いて較正した。
【０２０７】
本明細書に開示されかつ特許請求されるすべての組成物および／または方法は、本開示に鑑みて、過度の実験を伴うことなく、作製および実行することができる。本発明の組成物および方法は好ましい態様に関して記載されてきたが、本発明の概念、技術思想、および範囲から逸脱することなく、本明細書に記載される組成物および／または方法、ならびに方法の工程または工程の順番にバリエーションが適用可能であることは当業者には明らかである。より具体的には、化学的と生理学的の両方で関連する特定の薬剤が、同じまたは類似の結果が達成されながら、本明細書に記載される薬剤の代わりに置換可能であることは明らかである。当業者には明白であるこのようなすべての類似の置換および修飾は、添付の特許請求の範囲によって規定されるような本発明の技術思想、範囲、および概念の範囲内にあると見なされる。
【０２０８】
参考文献
以下の参考文献は、これらが例示的な手順または本明細書に示される手順に対して補充的である他の詳細を提供する程度まで、参照により本明細書に具体的に組み入れられる。
米国特許第5,792,451号
米国特許第5,399,363号
米国特許第5,466,468号
米国特許第5,466,468号
米国特許第5,543,158号
米国特許第5,580,579号
米国特許第5,629,001号
米国特許第5,641,515号
米国特許第5,641,515号
米国特許第5,725,871号
米国特許第5,756,353号
米国特許第5,780,045号
米国特許第5,804,212号
米国特許第6,126,919号
米国特許第6,469,133号
米国特許第6,613,308号
米国特許第6,753,514号
2014065722.tif 000050
2014065722.tif 000051
2014065722.tif 000052
【図１】
2014065722.tif 000056
【図２】
2014065722.tif 000057
【図３】
2014065722.tif 000058
【図４】
2014065722.tif 000059
【図５】
2014065722.tif 000060
【図６Ａ】
2014065722.tif 000061
【図６Ｂ】
2014065722.tif 000062
【図６Ｃ】
2014065722.tif 000063
【図７】
2014065722.tif 000064
【図８】
2014065722.tif 000065
【図９】
2014065722.tif 000066
【図１０】
2014065722.tif 000067
【図１１】
2014065722.tif 000068
【手続補正書】
【提出日】平成25年12月18日(2013.12.18)
【手続補正１】
【補正対象書類名】特許請求の範囲
【補正対象項目名】全文
【補正方法】変更
【補正の内容】
【特許請求の範囲】
【請求項１】
アルキル置換ポリラクチドと薬物との混合物を含む薬学的調製物であって、該アルキル置換ポリラクチドが下記構造：
2014065722.tif 000069
式中、R1、R2、R3、およびR4が、非置換アルキル、アルケニル、H、およびアルキルアリールからなる群より各々独立して選択され；
R1、R2、R3、またはR4の少なくとも1つがHまたはCH3ではなく；
R1、R2、R3、またはR4の少なくとも1つがC2〜C20アルキル、C2〜C20アルケニル、またはC2〜C20アルキルを含むアルキルアリールであり；
nは2〜100であり；
Xは水素または-C(O)-CH=CH2であり；
Yは-OH、アルコキシ、ベンジルオキシ、およびPEGからなる群より選択され；および
pは1〜700である、
を有し；
該アルキル置換ポリラクチドが約20℃未満のTgを有し；
該混合のために溶媒が必要とされず；
該ポリラクチドが、構造：
2014065722.tif 000070
を有する化合物を、アルコール開始剤を用いる開環重合（ROP）に供する方法によって作製され、ならびに
注射用に製剤化される、
薬学的調製物。
【請求項２】
被験体への非経口的投与のために製剤化される、請求項1記載の薬学的調製物。
【請求項３】
nが2〜100である、請求項2記載の薬学的調製物。
【請求項４】
nが2〜75である、請求項3記載の薬学的調製物。
【請求項５】
nが2〜50である、請求項4記載の薬学的調製物。
【請求項６】
R1およびR3が水素であり、R2またはR4がC2〜C20アルキルである、請求項3記載の薬学的調製物。
【請求項７】
R2がC2〜C20アルキルであり、R4が水素または-CH3である、請求項6記載の薬学的調製物。
【請求項８】
R2およびR4が両方C2〜C20アルキルである、請求項6記載の薬学的調製物。
【請求項９】
R1およびR3が水素であり、R2またはR4が-(CH2)m-CH3であり、mが0〜20である、請求項3記載の薬学的調製物。
【請求項１０】
mが0〜12である、請求項9記載の薬学的調製物。
【請求項１１】
mが0〜5である、請求項10記載の薬学的調製物。
【請求項１２】
R2およびR4が-(CH2)5-CH3および-CH3からなる群より選択される、請求項10記載の薬学的調製物。
【請求項１３】
アルキル置換ポリラクチドが、3-メチル-6-へキシル-1,4-ジオキサン-2,5-ジオンを使用して合成される、請求項1記載の薬学的調製物。
【請求項１４】
アルキル置換ポリラクチドが、3,6-ジへキシル-1,4-ジオキサン-2,5-ジオンを使用して合成される、請求項1記載の薬学的調製物。
【請求項１５】
アルキル置換ポリラクチドが、3-メチル-6-イソプロピル-1,4-ジオキサン-2,5-ジオン、3-メチル-6-ブチル-1,4-ジオキサン-2,5-ジオン、または3-ベンジル-6-メチル-1,4-ジオキサン-2,5-ジオンを使用して合成される、請求項1記載の薬学的調製物。
【請求項１６】
触媒がROPにおいて使用される、請求項1記載の薬学的調製物。
【請求項１７】
触媒が、2-エチルヘキサノアートスズ(II)（Sn(Oct)2）、トリフルオロメタンスルホナートスズ(II)(Sn(OTf)2)、または4-(ジメチルアミノ)ピリジン(DMAP)である、請求項16記載の薬学的調製物。
【請求項１８】
触媒が2-エチルヘキサノアートスズ(II)（Sn(Oct)2）である、請求項17記載の薬学的調製物。
【請求項１９】
アルコール開始剤が、ベンジルアルコール、1,1,1-トリス(ヒドロキシメチル)エタン（TE）またはペンタエリスリトール（PE）である、請求項1記載の薬学的調製物。
【請求項２０】
ポリラクチドが、架橋化合物を用いてアクリル化（acrylated）または官能基化される、請求項1に記載の薬学的調製物。
【請求項２１】
化合物が、3-メチル-6-へキシル-1,4-ジオキサン-2,5-ジオン、3,6-ジヘキシル-1,4-ジオキサン-2,5-ジオン、3,6,6-トリメチル-1,4-ジオキサン-2,5-ジオン、3-メチル-6-イソプロピル-1,4-ジオキサン-2,5-ジオン、3-メチル-6-ブチル-1,4-ジオキサン-2,5-ジオン、または3-ベンジル-6-メチル-1,4-ジオキサン-2,5-ジオンである、請求項1記載の薬学的調製物。
【請求項２２】
化合物が3-メチル-6-へキシル-1,4-ジオキサン-2,5-ジオンである、請求項21記載の薬学的調製物。
【請求項２３】
化合物が3,6-ジへキシル-1,4-ジオキサン-2,5-ジオンである、請求項1記載の薬学的調製物。
【手続補正２】
【補正対象書類名】明細書
【補正対象項目名】０００８
【補正方法】変更
【補正の内容】
【０００８】
特定の態様において、アルキル置換ポリラクチドは構造：
2014065722.tif 000071
を有し、
式中、R1、R2、R3、およびR4は、非置換アルキル、H、アルケニルおよび非置換アルキルアリールからなる群より各々独立して選択され；nは1〜100であり；Xは水素、-C(O)-CH=CH2または任意の他の官能基もしくは架橋基であり；Yは-OH、アルコキシ、ベンジルオキシおよび-O-(CH2-CH2-O)p-CH3からなる群より選択され；ならびにpは1〜700である。特定の態様において、nは1〜100、より好ましくは、1〜75、より好ましくは1〜50、より好ましくは1〜25、より好ましくは1〜10である。特定の態様において、R1およびR3は水素であり、R2およびR4は低級アルキルである。例えば、R2およびR4は-(CH2)m-CH3であり得、mは0〜20である。特定の態様において、mは0〜12である。
【手続補正３】
【補正対象書類名】明細書
【補正対象項目名】０００９
【補正方法】変更
【補正の内容】
【０００９】
アルキル置換ポリラクチドは、アルキルラクチド置換モノマー、例えば、3-メチル-6-へキシル-1,4-ジオキサン-2,5-ジオン、3,6-ジへキシル-1,4-ジオキサン-2,5-ジオン、3,6,6-トリメチル-1,4-ジオキサン-2,5-ジオン、3-メチル-6-イソプロピル-1,4-ジオキサン-2,5-ジオン、3-メチル-6-ブチル-1,4-ジオキサン-2,5-ジオン、3-ベンジル-6-メチル-1,4-ジオキサン-2,5-ジオンから合成されてもよい。特定の実施形態において、アルキル置換ポリラクチドは、ポリマー鎖の中のラクチド-反復単位上に1個、2個、3個、または4個の置換基を有する。特定の態様において、アルキル置換ポリラクチドは、ポリマー鎖の中のラクチド-反復単位上に1個、2個、3個、または4個の置換基を有する（すなわち、R1、R2、R3、およびR4の1個、2個、3個、またはすべてが-Hではない置換基である）。
【手続補正４】
【補正対象書類名】明細書
【補正対象項目名】００１２
【補正方法】変更
【補正の内容】
【００１２】
特定の態様において、この化合物は、3-メチル-6-へキシル-1,4-ジオキサン-2,5-ジオン、3,6-ジへキシル-1,4-ジオキサン-2,5-ジオン、3,6,6-トリメチル-1,4-ジオキサン-2,5-ジオン、3-メチル-6-イソプロピル-1,4-ジオキサン-2,5-ジオン、3-メチル-6-ブチル-1,4-ジオキサン-2,5-ジオンまたは3-ベンジル-6-メチル-1,4-ジオキサン-2,5-ジオンである。
【手続補正５】
【補正対象書類名】明細書
【補正対象項目名】００１３
【補正方法】変更
【補正の内容】
【００１３】
本発明の別の局面は、非経口投与のために適切な組成物に関し、ここで、この組成物は、アルキル置換ポリラクチドを含み、このアルキル置換ポリラクチドは粘稠性であり、かつ構造：
2014065722.tif 000072
を有し、式中、R1、R2、R3、およびR4は、非置換アルキル、H、アルケニルおよび非置換アルキルアリールからなる群より各々独立して選択され；nは1〜100であり；Xは水素または-C(O)-CH=CH2または任意の他の官能基もしくは架橋基であり；Yは-OH、アルコキシ、ベンジルオキシまたは-O-(CH2-CH2-O)p-CH3からなる群より選択され；ならびにpは1〜700、より好ましくは1〜250である。特定の態様において、nは1〜100、より好ましくは、1〜75、より好ましくは1〜50である。特定の態様において、R1およびR3は水素であり、R2およびR4は低級アルキルである。例えば、R2およびR4は-(CH2)m-CH3であり、mは0〜20である。特定の態様において、mは0〜12である。
【手続補正６】
【補正対象書類名】明細書
【補正対象項目名】００１４
【補正方法】変更
【補正の内容】
【００１４】
特定の態様において、アルキル置換ポリラクチドは、3-メチル-6-へキシル-1,4-ジオキサン-2,5-ジオン、3,6-ジへキシル-1,4-ジオキサン-2,5-ジオン、3,6,6-トリメチル-1,4-ジオキサン-2,5-ジオン、3-メチル-6-イソプロピル-1,4-ジオキサン-2,5-ジオン、3-メチル-6-ブチル-1,4-ジオキサン-2,5-ジオン、3-ベンジル-6-メチル-1,4-ジオキサン-2,5-ジオンを含むアルキル置換ラクチドモノマーから合成されてもよい。特定の態様において、アルキル置換ポリラクチドは、ポリマー鎖の中のラクチド-反復単位上に1個、2個、3個、または4個の置換基を有する（すなわち、R1、R2、R3、およびR4の1個、2個、3個、またはすべてが-Hではない置換基である）。
【手続補正７】
【補正対象書類名】明細書
【補正対象項目名】００１５
【補正方法】変更
【補正の内容】
【００１５】
本発明の別の局面は、構造：
2014065722.tif 000073
を有する化合物に関し、
式中、Z2は-CH3および-CH2-O-Z5からなる群より選択され；Z1、Z3、Z4、およびZ5は、各々独立して、構造：
2014065722.tif 000074
を有し、
式中、R1、R2、R3、およびR4は、非置換アルキル、H、アルケニルおよび非置換アルキルアリールからなる群より各々独立して選択され；nは1〜100であり；Xは水素、-C(O)-CH=CH2または任意の他の官能基もしくは架橋基である。特定の態様において、nは1〜100、より好ましくは1〜75、より好ましくは1〜50である。特定の態様において、R1およびR3は水素であり、R2およびR4は低級アルキルである。特定の態様において、R2およびR4は-(CH2)m-CH3であり、mは0〜20である。特定の態様において、mは0〜12である。特定の態様において、Z2は-CH3であり；R1およびR3は水素であり；R2およびR4は-(CH2)m-CH3であり、mは0〜20であり；ならびにXは水素である。特定の態様において、Z2は-CH3であり；R1およびR3は水素であり；R2およびR4は-(CH2)m-CH3であり、mは0〜12であり；ならびにXは-C(O)-CH=CH2または任意の他の官能基もしくは架橋基である。特定の態様において、Z2は-CH2-O-Z5であり；R1およびR3は水素であり；R2およびR4は-(CH2)m-CH3であり、式中、m=0またはm=5であり；ならびにXは水素である。特定の態様において、Z2は-CH2-O-Z5であり；R1およびR3は水素であり；R2およびR4は-(CH2)m-CH3であり、ここでm=0またはm=5であり；ならびにXは-C(O)-CH=CH2または任意の他の官能基もしくは架橋基である。
【手続補正８】
【補正対象書類名】明細書
【補正対象項目名】００１６
【補正方法】変更
【補正の内容】
【００１６】
本発明の別の局面は、構造：
2014065722.tif 000075
を有する化合物に関し、
式中、R1、R2、R3、およびR4は、非置換アルキル、H、アルケニルおよび非置換アルキルアリールからなる群より各々独立して選択され；nは1〜100であり；Xは水素、-C(O)-CH=CH2または任意の他の官能基もしくは架橋基であり、Yは-O-(CH2-CH2-O)p-CH3であり；pは1〜100である。特定の態様において、nは1〜100、より好ましくは1〜75、より好ましくは1〜50である。pは1〜700、より好ましくは1〜250であり得る。特定の態様において、R1およびR3は水素であり、R2およびR4は低級アルキルである。特定の態様において、R2およびR4は-(CH2)m-CH3であり、mは0〜20である。特定の態様において、mは0〜12である。
【手続補正９】
【補正対象書類名】明細書
【補正対象項目名】００３９
【補正方法】変更
【補正の内容】
【００３９】
特定の態様において、アルキル置換ポリラクチドは構造：
2014065722.tif 000076
を有してもよく、
式中、Z2は-CH3および-CH2-O-Z5からなる群より選択され；Z1、Z3、Z4、およびZ5は、各々独立して、構造：
2014065722.tif 000077
を有し、
式中、R1、R2、R3、およびR4は、アルキル（例えば、非置換アルキル）、H、アルケニルおよびアルキルアリール（例えば、非置換アルキルアリール）からなる群より各々独立して選択され；nは1〜100であり；Xは水素、-C(O)-CH=CH2または任意の他の官能基もしくは架橋基である。特定の態様において、nは1〜75、より好ましくは1〜50、より好ましくは1〜25である。特定の態様において、R1およびR3は水素であり、R2およびR4は低級アルキルである。特定の態様において、R2およびR4は-(CH2)m-CH3であり、mは0〜20である。特定の態様において、mは0〜20、より好ましくは0〜15、より好ましくは0〜10、より好ましくはm=0またはm=5である。特定の態様において、Z2は-CH3であり；R1およびR3は水素であり；R2およびR4は(CH2)m-CH3であり、mは0〜20であり；ならびにXは水素である。特定の態様において、Z2は-CH3であり；R1およびR3は水素であり；R2およびR4は(CH2)m-CH3であり、mは0〜20であり；ならびにXは-C(O)-CH=CH2または任意の他の官能基もしくは架橋基である。特定の態様において、Z2は-CH2-O-Z5であり；R1およびR3は水素であり；R2およびR4は(CH2)m-CH3であり、mは0〜20であり；ならびにXは水素である。特定の態様において、Z2は-CH2-O-Z5であり；R1およびR3は水素であり；R2およびR4は(CH2)m-CH3であり、mが0〜20であり；ならびにXは-C(O)-CH=CH2である。特定の態様において、mは0〜20、0〜16、0〜12、または0〜6であり得る。
【手続補正１０】
【補正対象書類名】明細書
【補正対象項目名】００４０
【補正方法】変更
【補正の内容】
【００４０】
特定の態様において、アルキル置換ポリラクチドは、構造：
2014065722.tif 000078
を有し得、
式中、R1、R2、R3、およびR4は、アルキル（例えば、非置換アルキル）、H、アルケニルおよびアルキルアリール（例えば、非置換アルキルアリール）からなる群より各々独立して選択され；nは1〜100であり；Xは水素または-C(O)-CH=CH2または任意の他の官能基もしくは架橋基であり；Yは-O-(CH2-CH2-O)p-CH3であり；pは1〜700、より好ましくは1〜250である。特定の態様において、nは1〜100、より好ましくは1〜75、より好ましくは1〜50、より好ましくは1〜25、1〜12または1〜6である。特定の態様において、R1およびR3は水素であり；R2およびR3は低級アルキルである。特定の態様において、R2およびR4は-(CH2)m-CH3であり、mは0〜20、より好ましくは0〜6である。特定の態様において、mは0〜6、0、1、2、3、4、5、6、7、8、9、10、11、12である。
【手続補正１１】
【補正対象書類名】明細書
【補正対象項目名】００９０
【補正方法】変更
【補正の内容】
【００９０】
3,6-ジヘキシル-1,4-ジオキサン-2,5-ジオン（5'）（対称へキシル置換ラクチド）
200mlトルエン中の2g 2-ヒドロキシオクタン酸（12.5mmol）および0.24g p-トルエンスルホン酸（1.25mmol）を24時間の還流で加熱し、形成する水を、Dean-Stark装置（apparature）を使用することによって連続的に除去した。トルエンを蒸留して除き、得られる混液を200mL 酢酸エチル：ヘキサン混液（1:2）に溶解し、シリカゲル上で濾過した。溶媒の除去後、残渣をジエチルエーテルに溶解した。この溶液を炭酸水素ナトリウム（飽和溶液）で洗浄し、MgSO4上で乾燥した。生成物をジエチルエーテルから再結晶した。
2014065722.tif 000079